(57)【要約】【課題】本発明は、表面ぎらつき性が低く、耐擦傷性に優れる成形体を提供することを目的とする。【解決手段】本発明の成形体は、熱可塑性樹脂（Ａ）と硬質系改質剤（Ｂ）とを含有する熱可塑性樹脂組成物からなり、算術平均粗さ（Ｒａ）が０．０２μｍ未満である表面を有することを特徴としている。【選択図】なし【特許請求の範囲】
【請求項１】
熱可塑性樹脂（Ａ）と硬質系改質剤（Ｂ）とを含有する熱可塑性樹脂組成物からなり、算術平均粗さ（Ｒａ）が０．０２μｍ未満である表面を有することを特徴とする、成形体。
【請求項２】
前記表面の最大高さ（Ｒｚ）が０．５μｍ以下である、請求項１に記載の成形体。
【請求項３】
前記硬質系改質剤（Ｂ）が、平均粒子径が０．１μｍ超２μｍ以下の球状である、請求項１又は請求項２に記載の成形体。
【請求項４】
前記硬質系改質剤（Ｂ）のビッカース硬度が５ＧＰａ以上２０ＧＰａ以下である、請求項１〜３のいずれか一項に記載の成形体。
【請求項５】
前記硬質系改質剤（Ｂ）が、ガラスビーズ、シリカ、二酸化ケイ素、酸化アルミニウム、窒化アルミニウム、炭化ケイ素、及び合成コージライトからなる群より選ばれる１種以上を含む、請求項１〜４のいずれか一項に記載の成形体。
【請求項６】
前記硬質系改質剤（Ｂ）が表面処理されている、請求項１〜５のいずれか一項に記載の成形体。
【請求項７】
射出成形体である、請求項１〜６のいずれか一項に記載の成形体。
【請求項８】
光学用途、電気・電子用途、又は車両用途の筐体若しくは意匠材である、請求項１〜７のいずれか一項に記載の成形体。
【請求項９】
二輪車用又は自動車用の意匠材である、請求項８に記載の成形体。
【請求項１０】
テールランプガーニッシュ、リアランプガーニッシュ、フロントランプガーニッシュ、ピラーガーニッシュ、フロントグリル、リアグリル、ライセンスガーニッシュ、ホイールセンターキャップ、ナンバープレートガーニッシュ、又はドラミラーカバーである、請求項９に記載の成形体。
【発明の詳細な説明】
【技術分野】
【０００１】
本発明は、成形体に関する。
【背景技術】
【０００２】
従来、自動車の内外装部品向けにハードコート処理が施されたポリカーボネートやＡＢＳ樹脂、漆黒調に塗装されたＡＳＡ、ＡＢＳ樹脂等の成形品が用いられている。しかしながら、ハードコート処理（ＨＣ処理）では、コート斑発生による不良や生産性が低いといった問題があり、塗装では塗料に含まれる揮発性有機化合物（ＶＯＣ）の問題が挙げられる。こういった問題やコスト削減の観点から、ＨＣ処理や塗装をしない成形品が切望されており、コンパウンドによる樹脂への代替について、近年盛んに検討されている。ここで、重要となる特性としては、表面外観及び耐擦傷性が挙げられる。
【０００３】
これらの特性付与のため、例えば、添加剤を熱可塑性樹脂へ混合する（コンパウンドする）方法が古くより用いられている。熱可塑性樹脂としては、主にメタクリル系樹脂が用いられることが近年多くなっている。その理由は、メタクリル系樹脂が耐候性に優れることと、樹脂の中で最も高い表面鉛筆硬度を有するためである。また、高い透明性を有するために、特に塗装代替の場合、成形品に深みのある良好な着色を発現させることができる。
【０００４】
しかし、高い要求特性が表面に課せられる用途においては、メタクリル系樹脂ですら、様々な摩耗現象に耐えることができず、ＨＣ処理をされることが多い。
【０００５】
成形品においては、初期の高外観に加えて、例えば、車両部材を想定した場合、樹脂製の成形製品を車体に組付ける際に、軍手着用の下で作業が行われることから、耐軍手傷が要求されている。さらに、使用環境下においては、成形部材表面に埃や汚れ等が付着した場合、綿製の布やテッシュペーパ等で拭き取る際に傷がつかないことや、爪や鍵が不意に接触した際に傷が付き難いことが要求されている。その他、様々な実用ケースにおいて、高度な耐擦傷性が要求される傾向にある。
【０００６】
この問題を解決する方法として、例えば、特許文献１では、アクリル樹脂にシリコーン及び脂肪酸化合物を含有させることにより、耐擦傷性を向上させる技術が提案されている。また、特許文献２では、（メタ）アクリル樹脂と無機フィラーとを含有させることにより、耐擦傷性を向上させる技術が提案されている。
【先行技術文献】
【特許文献】
【０００７】
【特許文献１】国際公開第２０１８／０１６４７３号
【特許文献２】国際公開第２０１７／２０００４８号
【発明の概要】
【発明が解決しようとする課題】
【０００８】
しかしながら、特許文献１は、特定のシリコーンや脂肪酸化合物を含有させることで、耐擦傷性を向上させているが、軍手等の比較的柔らかい摺動布には有効であるものの、より厳しい耐擦傷性試験で用いられるスチールウール等の硬質系の摺動布に対しては、表面外観の低下が懸念される。
【０００９】
また、特許文献２は、シリカを含有させることで、耐擦傷性を向上させているが、無機フィラーの含有により、表面において微細な凹凸が生じ、目視で確認した場合、表面がぎらついて見えるという懸念が考えられる。このぎらつきは、成形体表面の算術平均粗さＲａが低下することが一因であると考えられ、特許文献２においては、成形体の算術平均粗さＲａが十分とはいえない。
【００１０】
よって、ぎらつきがなく外観に優れ、且つＨＣ処理又は塗装を要さず耐擦傷性にも優れる成形体が、多くの用途で切望されている。
【００１１】
以上のような状況の中、本発明においては、上述の従来技術の問題点に鑑み、表面ぎらつき性が低く、耐擦傷性に優れる成形体を提供することを目的とする。
【課題を解決するための手段】
【００１２】
本発明者らは、上記課題を解決するために鋭意検討した結果、成形体表面の算術平均粗さＲａが特定範囲にあり、硬質系改質剤を含有する成形体とすることで、上述の従来技術における課題を解決できることを見出し、本発明を完成するに至った。
【００１３】
即ち、本発明は以下のとおりである。
〔１〕
熱可塑性樹脂（Ａ）と硬質系改質剤（Ｂ）とを含有する熱可塑性樹脂組成物からなり、算術平均粗さ（Ｒａ）が０．０２μｍ未満である表面を有することを特徴とする成形体。
〔２〕
前記表面の最大高さ（Ｒｚ）が０．５μｍ以下である、〔１〕に記載の成形体。
〔３〕
前記硬質系改質剤（Ｂ）が、平均粒子径が０．１μｍ超２μｍ以下の球状である、〔１〕又は〔２〕に記載の成形体。
〔４〕
前記硬質系改質剤（Ｂ）のビッカース硬度が５ＧＰａ以上２０ＧＰａ以下である、〔１〕〜〔３〕のいずれかに記載の成形体。
〔５〕
前記硬質系改質剤（Ｂ）が、ガラスビーズ、シリカ、二酸化ケイ素、酸化アルミニウム、窒化アルミニウム、炭化ケイ素、及び合成コージライトからなる群より選ばれる１種以上を含む、〔１〕〜〔４〕のいずれかに記載の成形体。
〔６〕
前記硬質系改質剤（Ｂ）が表面処理されている、〔１〕〜〔５〕のいずれかに記載の成形体。
〔７〕
射出成形体である、〔１〕〜〔６〕のいずれかに記載の成形体。
〔８〕
光学用途、電気・電子用途、又は車両用途の筐体若しくは意匠材である、〔１〕〜〔７〕のいずれかに記載の成形体。
〔９〕
二輪車用又は自動車用の意匠材である、〔８〕に記載の成形体。
〔１０〕
テールランプガーニッシュ、リアランプガーニッシュ、フロントランプガーニッシュ、ピラーガーニッシュ、フロントグリル、リアグリル、ライセンスガーニッシュ、ホイールセンターキャップ、ナンバープレートガーニッシュ、又はドラミラーカバーである、〔９〕に記載の成形体。
【発明の効果】
【００１４】
本発明によれば、表面ぎらつき性が低く、耐擦傷性に優れる成形体を提供することができる。
【発明を実施するための形態】
【００１５】
以下、本発明を実施するための形態（以下、「本実施形態」と言う。）について、詳細に説明する。以下の本実施形態は、本発明を説明するための例示であり、本発明を以下の内容に限定する趣旨ではない。本発明は、その要旨の範囲内で適宜変形して実施できる。
なお、本明細書において、重合前のモノマー成分のことを「〜単量体」といい、「単量体」を省略することもある。また、重合体を構成する構成単位のことを「〜単量体単位」及び／又は「〜構造単位」といい、単に「〜単位」と表記することもある。
【００１６】
［成形体］
本実施形態の成形体は、熱可塑性樹脂（Ａ）と硬質系改質剤（Ｂ）とを含有する熱可塑性樹脂組成物からなり、算術平均粗さ（Ｒａ）が０．０２μｍ未満である表面を有する。
尚、本明細書において、熱可塑性樹脂組成物は、成形する前の本実施形態の成形体の原料である。
以下、本実施形態の成形体を構成する各成分について説明する。
【００１７】
（熱可塑性樹脂（Ａ））
本実施形態の成形体を構成する熱可塑性樹脂（Ａ）としては、特に限定されないが、例えば、メタクリル系樹脂、ポリスチレン系樹脂、ポリカーボネート系樹脂、シンジオタクテックポリスチレン系樹脂、ＡＢＳ系樹脂（アクリロニトリル−ブタジエン−スチレン系共重合体）、ＡＳ系樹脂（アクリロニトリル−スチレン系共重合体）、ＢＡＡＳ系樹脂（ブタジエン−アクリロニトリル−アクリロニトリルゴム−スチレン系共重合体、ＭＢＳ系樹脂（メチルメタクリレート−ブタジエン−スチレン系共重合体）、ＡＡＳ系樹脂（アクリロニトリル−アクリロニトリルゴム−スチレン系共重合体）、生分解性樹脂、ポリカーボネート−ＡＢＳ樹脂のアロイ、変性ポリフェニレンエーテル系樹脂、ポリプロピレン系樹脂、ポリエチレン系樹脂、ポリアセタール系樹脂、ポリエステル系樹脂、ポリアミド系樹脂等が挙げられる。
この中でも、得られる成形体の算術平均粗さＲａ及び最大高さＲｚを制御する観点から、特に非晶性樹脂が好ましく、メタクリル系樹脂、ポリスチレン系樹脂、ポリカーボネート系樹脂、ＡＢＳ系樹脂、ＡＳ系樹脂がより好ましく、中でも、高い透明性、表面硬度、耐擦傷性が得られ、算術平均粗さＲａ及び最大高さＲｚをより低くすることができる観点で、メタクリル系樹脂が特に好ましい。
【００１８】
ここで、上記熱可塑性樹脂は、複数種の単量体を重合した共重合体を含み、該共重合体は、主モノマーに由来する単量体単位の含有量が、樹脂全量に対して５０質量％以上であることが好ましい。なお、主モノマーとは、メタクリル系樹脂ではメタクリル酸エステル単量体、ポリスチレン系樹脂ではスチレン系単量体、ポリカーボネート系樹脂ではカーボネート系単量体等の各樹脂を主に構成する主モノマーをいう。
上記熱可塑性樹脂（Ａ）は、１種のみを単独で用いてもよく、２種以上混合して用いてもよい。
【００１９】
（（メタクリル系樹脂））
以下、メタクリル系樹脂の詳細について述べる。
メタクリル系樹脂は、メタクリル酸エステル単量体に由来する構成単位（本明細書において、単に「メタクリル酸エステル単量体単位」ともいう）からなる単独重合体であってもよいし、メタクリル酸エステル単量体単位と、メタクリル酸エステル単量体に共重合可能な他のビニル単量体に由来する構成単位（本明細書において、単に「他のビニル単量体単位」ともいう）とを含む共重合体であってもよい。この中でも、共重合体が好ましい。
【００２０】
−メタクリル酸エステル単量体−
メタクリル系樹脂を構成するメタクリル酸エステル単量体単位を形成するメタクリル酸エステル単量体としては、本発明の効果を達成できるものであれば特に限定されないが、好ましい例としては、下記一般式（Ｉ）で示される単量体が挙げられる。
【化１】
2020180195.tif 000002
（一般式（Ｉ）中、Ｒ1は、１〜１８個の炭素原子を有する炭化水素基を表し、該炭化水素基の炭素上の水素原子は水酸基やハロゲン基によって置換されていてもよい。）
【００２１】
メタクリル酸エステル単量体としては、特に限定されないが、例えば、メタクリル酸メチル、メタクリル酸エチル、メタクリル酸プロピル、メタクリル酸イソプロピル、メタクリル酸ブチル、メタクリル酸イソブチル、メタクリル酸シクロヘキシル、メタクリル酸フェニル、メタクリル酸（２−エチルヘキシル）、メタクリル酸（ｔ−ブチルシクロヘキシル）、メタクリル酸ベンジル、メタクリル酸（２，２，２−トリフルオロエチル）等が挙げられる。この中でも、取扱いや入手のし易さの観点より、メタクリル酸メチル、メタクリル酸エチル、メタクリル酸プロピル等がより好ましく、メタクリル酸メチルが特に好ましい。上記メタクリル酸エステル単量体は、一種のみを単独で用いてもよく、二種以上を組み合わせて用いてもよい。
【００２２】
メタクリル系樹脂が共重合体である場合、上記メタクリル酸エステル単量体単位の含有量は、メタクリル系樹脂の総量に対して、好ましくは７０〜９９．９質量％であり、より好ましくは７８〜９９質量％であり、さらに好ましくは８０〜９８質量％である。メタクリル酸エステル単量体単位の含有量が７０質量％以上であることにより、耐熱性がより向上する傾向にある。また、メタクリル酸エステル単量体単位の含有量が９９．９質量％以下であることにより流動性がより向上する傾向にある。
【００２３】
−他のビニル単量体−
メタクリル系樹脂を構成する上述した他のビニル単量体単位を形成する他のビニル単量体（本明細書において、単に「他のビニル単量体」ともいう）としては、特に限定されないが、好ましい例としては、下記一般式（ＩＩ）で表されるアクリル酸エステル単量体が挙げられる。
【化２】
2020180195.tif 000003
（一般式（ＩＩ）中、Ｒ2は１〜１８個の炭素原子を有する炭化水素基を表し、該炭化水素基の炭素上の水素原子は水酸基やハロゲン基によって置換されていてもよい。）
【００２４】
上記アクリル酸エステル単量体としては、特に限定されないが、例えば、アクリル酸メチル、アクリル酸エチル、アクリル酸プロピル、アクリル酸イソプロピル、アクリル酸ブチル、アクリル酸イソブチル、アクリル酸シクロヘキシル、アクリル酸フェニル、アクリル酸（２−エチルヘキシル）、アクリル酸（ｔ−ブチルシクロヘキシル）、アクリル酸ベンジル、アクリル酸（２，２，２−トリフルオロエチル）等が挙げられる。この中でも、取り扱いや入手のし易さの観点より、アクリル酸メチル、アクリル酸エチル、アクリル酸プロピル、アクリル酸イソプロピル、アクリル酸ブチル、アクリル酸イソブチル等がより好ましく、アクリル酸メチルが特に好ましい。
【００２５】
また、メタクリル酸エステル単量体に共重合可能な、一般式（ＩＩ）のアクリル酸エステル単量体以外の他のビニル単量体としては、特に限定されないが、例えば、アクリル酸やメタクリル酸等のα，β−不飽和酸；マレイン酸、フマル酸、イタコン酸、桂皮酸等の不飽和基含有二価カルボン酸及びそれらのアルキルエステル；スチレン、ｏ−メチルスチレン、ｍ−メチルスチレン、ｐ−メチルスチレン、２，４−ジメチルスチレン、２，５−ジメチルスチレン、３，４−ジメチルスチレン、３，５−ジメチルスチレン、ｐ−エチルスチレン、ｍ−エチルスチレン、о−エチルスチレン、ｐ−ｔｅｒｔ−ブチルスチレン、イソプロペニルベンセン（α−メチルスチレン）等のスチレン系単量体；１−ビニルナフタレン、２−ビニルナフタレン、１，１−ジフェニルエチレン、イソプロペニルトルエン、イソプロペニルエチルベンゼン、イソプロペニルプロピルベンゼン、イソプロペニルブチルベンゼン、イソプロペニルペンチルベンゼン、イソプロペニルヘキシルベンゼン、イソプロペニルオクチルベンゼン等の芳香族ビニル化合物；アクリロニトリル、メタクリロニトリル等のシアン化ビニル化合物；無水マレイン酸、無水イタコン酸等の不飽和カルボン酸無水物類；マレイミドや、Ｎ−メチルマレイミド、Ｎ−エチルマレイミド、Ｎ−フェニルマレイミド、Ｎ−シクロヘキシルマレイミド等のＮ−置換マレイミド等；アクリルアミド、メタクリルアミド等のアミド類；エチレングリコールジ（メタ）アクリレート、ジエチレングリコールジ（メタ）アクリレート、トリエチレングリコールジ（メタ）アクリレート、テトラエチレングリコールジ（メタ）アクリレート等のエチレングリコール又はそのオリゴマーの両末端水酸基をアクリル酸又はメタクリル酸でエステル化したもの；ネオペンチルグリコールジ（メタ）アクリレート、ジ（メタ）アクリレート等の２個のアルコールの水酸基をアクリル酸又はメタクリル酸でエステル化したもの；トリメチロールプロパン、ペンタエリスリトール等の多価アルコール誘導体をアクリル酸又はメタクリル酸でエステル化したもの；ジビニルベンゼン等の多官能モノマー；等が挙げられる。
上記他のビニル単量体は、一種のみを単独で用いてもよく、二種以上を組み合わせて用いてもよい。
【００２６】
他のビニル単量体単位の含有量は、メタクリル系樹脂の総量に対して、好ましくは０．１〜３０質量％であり、より好ましくは１．０〜２５質量％であり、さらに好ましくは１．５〜２３質量％であり、さらに好ましくは１．５〜２２質量％であり、特に好ましくは２．０〜２０質量％である。他のビニル単量体単位の含有量が０．１質量％以上であることにより、流動性及び耐熱性がより向上する傾向にある。また、他のビニル単量体単位の含有量が３０質量％以下であることにより、耐熱性がより向上する傾向にある。
【００２７】
メタクリル系樹脂においては、耐熱性、加工性等の特性を向上させる目的で、上記例示したビニル単量体以外のビニル系単量体を適宜添加して共重合させてもよい。
【００２８】
−メタクリル系樹脂の重量平均分子量及び分子量分布−
上記メタクリル系樹脂の重量平均分子量及び分子量分布について説明する。
ゲルパーミエーションクロマトグラフィー（ＧＰＣ）で測定したメタクリル系樹脂の重量平均分子量（Ｍｗ）は、５００００〜３０００００であることが好ましい。メタクリル系樹脂の重量平均分子量が上記範囲内であることにより、流動性、機械的強度、及び耐溶剤性のバランスを図ることができ、良好な成形加工性が維持される傾向にある。特に、優れた機械的強度及び耐溶剤性を得る観点から、メタクリル系樹脂の重量平均分子量（Ｍｗ）は、５００００以上が好ましく、６００００以上がより好ましく、７００００以上がさらに好ましく、８００００以上がさらにより好ましく、９００００以上が特に好ましい。また、メタクリル系樹脂が良好な流動性を示す観点から、メタクリル系樹脂の重量平均分子量（Ｍｗ）は３０００００以下であることが好ましく、２５００００以下がより好ましく、２３００００以下がさらに好ましく、２１００００以下がさらにより好ましく、１８００００以下が特に好ましい。特に、重量平均分子量（Ｍｗ）が１１００００〜１８００００（好ましくは、１２００００〜１８００００、さらに好ましくは１３００００〜１８００００）であると、成形体表面の最大高さを一層低くすることができ、表面ぎらつき性が一層低く、スチールウール摺動後の明度の変化が一層少ない成形体が得られる。
【００２９】
上記メタクリル系樹脂の分子量分布（Ｍｗ／Ｍｎ）は、好ましくは１．６〜６．０であり、より好ましくは１．７〜５．０であり、さらに好ましくは１．８〜５．０である。メタクリル系樹脂の分子量分布が上記範囲内であることにより成形加工流動と機械強度のバランスがより優れる傾向にある。ここで、Ｍｗは重量平均分子量を表し、Ｍｎは数平均分子量を表す。特に、分子量分布（Ｍｗ／Ｍｎ）が２．０〜４．５（好ましくは２．５〜４．０）であると、成形体表面の最大高さを一層低くすることができ、表面ぎらつき性が一層低く、スチールウール摺動後の明度の変化が一層少ない成形体が得られる。
【００３０】
メタクリル系樹脂の重量平均分子量（Ｍｗ）及び数平均分子量（Ｍｎ）は、ＧＰＣで測定することができ、具体的には、後述する実施例に記載の方法により測定することができる。具体的には、あらかじめ単分散の重量平均分子量が既知で試薬として入手可能な標準メタクリル系樹脂と、高分子量成分を先に溶出する分析ゲルカラムを用い、溶出時間と重量平均分子量から検量線を作成しておき、続いて得られた検量線を元に、所定の測定対象のメタクリル系樹脂の重量平均分子量（Ｍｗ）及び数平均分子量（Ｍｎ）を求めることができる。得られた重量平均分子量（Ｍｗ）及び数平均分子量（Ｍｎ）から分子量分布を算出することができる。数平均分子量（Ｍｎ）とは、単純な分子１本あたりの分子量の平均であり、系の全重量／系中の分子数で定義される。重量平均分子量（Ｍｗ）とは、重量分率による分子量の平均で定義される。
【００３１】
−メタクリル系樹脂のピークトップ分子量（Ｍｐ）の１／５以下の分子量成分の割合−
耐溶剤性、流動性の観点から、ＧＰＣ法により求めた上記メタクリル系樹脂のＧＰＣ溶出曲線から得られるピークトップ分子量（Ｍｐ）の１／５以下の分子量を有する成分が占める割合は、上記メタクリル系樹脂のＧＰＣ溶出曲線の総面積に対して、好ましくは４〜５５％であり、より好ましくは６〜５０％であり、さらに好ましくは７〜４５％であり、さらに好ましくは８〜４３％であり、よりさらに好ましくは９〜４０％であ、さらにより好ましくは１０〜３８％である。ピークトップ分子量（Ｍｐ）の１／５以下の分子量を有する成分の割合が６％以上であることより、成形流動性がより向上する傾向にあり、成形体表面の分子配向が緩和されて耐擦傷性が良好となる傾向にある。また、ピークトップ分子量（Ｍｐ）の１／５以下の分子量を有する成分の割合が５０％以下であることより、耐溶剤性がより向上する傾向にある。特に、上記割合が１８〜３５（好ましくは２０〜３０）であると、成形体表面の最大高さを一層低くすることができ、表面ぎらつき性が一層低く、スチールウール摺動後の明度の変化が一層少ない成形体が得られる。
【００３２】
ここで、「ピークトップ分子量（Ｍｐ）の１／５以下の分子量を有する成分が占める割合（％）」とは、ＧＰＣ溶出曲線の全エリア面積を１００％とした場合の、ピークトップ分子量（Ｍｐ）の１／５以下の分子量を有する成分に相当するエリア面積の割合であり、後述する実施例に記載する方法により測定することができる。なお、「ピークトップ分子量（Ｍｐ）」とは、ＧＰＣ溶出曲線においてピークを示す重量分子量を指す。ＧＰＣ溶出曲線においてピークが複数存在する場合は、存在量が最も多い重量分子量が示すピークにおける分子量を、ピークトップ分子量（Ｍｐ）とする。
なお、重量分子量が５００以下のメタクリル系樹脂成分は、成形時にシルバーと呼ばれる発泡様の外観不良の原因となるため、できる限り少ない方が好ましい。
【００３３】
−メタクリル系樹脂の溶融粘度−
メタクリル系樹脂の溶融粘度は、ツインキャピラリーレオメーターによる２５０℃、シェアレート１００／ｓの条件での測定において、８００Ｐａ・ｓ以上１８００Ｐａ・ｓ以下であることが、硬質系改質剤（Ｂ）の分散性の観点で好ましく、例えば、後述する溶融混練時に硬質系改質剤（Ｂ）の分散性が良好となる傾向にある。８００Ｐａ・ｓ以上であることにより、分散性が良化傾向となり、１８００Ｐａ・ｓ以下であることにより、流動性が良好となる傾向にある。より好ましくは、９００Ｐａ・ｓ以上１７００Ｐａ・ｓ以下であり、さらに好ましくは、９００Ｐａ・ｓ以上１６００Ｐａ・ｓ以下であり、特に好ましくは、成形体表面の最大高さを一層低くすることができ、表面ぎらつき性が一層低く、スチールウール摺動後の明度の変化が一層少ない成形体が得られる観点から、１０００Ｐａ・ｓ以上１６００Ｐａ・ｓ以下である。
【００３４】
−メタクリル系樹脂の製造方法−
メタクリル系樹脂は、塊状重合、溶液重合、懸濁重合法もしくは乳化重合法のいずれかの方法により製造することができる。この中でも、好ましくは、塊状重合、溶液重合及び懸濁重合法であり、より好ましくは懸濁重合法である。
【００３５】
重合温度は、重合方法に応じて適宜最適の重合温度を選択すればよいが、好ましくは５０℃以上１００℃以下であり、より好ましくは６０℃以上９０℃以下である。
【００３６】
メタクリル系樹脂を製造する際には、重合開始剤を用いてもよい。重合開始剤としては、特に限定されないが、ラジカル重合を行う場合は、例えば、ジ−ｔ−ブチルパーオキサイド、ラウロイルパーオキサイド、デカノイルパーオキサイド、ステアリルパーオキサイド、ベンゾイルパーオキサイド、ｔ−ブチルパーオキシネオデカネート、ｔ−ブチルパーオキシピバレート、ジラウロイルパーオキサイド、ジクミルパーオキサイド、ｔ−ブチルパーオキシ−２−エチルヘキサノエート、１，１−ビス（ｔ−ブチルパーオキシ）−３，３，５−トリメチルシクロヘキサン、シクロヘキサンパーオキシド、２，５−ジメチル−２，５−ジ（ベンゾイルパーオキシ）ヘキサン、１，１−ビス（ｔ−ブチルパーオキシ）シクロヘキサン等の有機過酸化物；アゾビスイソブチロニトリル、アゾビスイソバレロニトリル、１，１−アゾビス（１−シクロヘキサンカルボニトリル）、２，２’−アゾビス−４−メトキシ−２，４−アゾビスイソブチロニトリル、２，２’−アゾビス−２，４−ジメチルバレロニトリル、２，２’−アゾビス−２−メチルブチロニトリル、２−（カルバモイルアゾ）イソブチロニトリル等のアゾ系の一般的なラジカル重合開始剤；等が挙げられる。これらは一種のみを単独で用いてもよく、二種類以上を組み合わせて用いてもよい。これらのラジカル開始剤と適当な還元剤とを組み合わせてレドックス系開始剤として用いてもよい。
【００３７】
これらのラジカル重合開始剤及び／又はレドックス系開始剤は、メタクリル系樹脂の重合の際に使用する全単量体の総量１００質量部に対して、０〜１質量部の範囲で用いるのが一般的であり、重合を行う温度と重合開始剤の半減期を考慮して適宜選択することができる。
【００３８】
メタクリル系樹脂の重合方法として、塊状重合法、キャスト重合法、又は懸濁重合法を選択する場合には、メタクリル系樹脂の着色を防止する観点から、有機過酸化物を重合開始剤として用いて重合することが好ましい。このような有機過酸化物としては、上記と同様のものが挙げられ、この中でも、ラウロイルパーオキサイド、デカノイルパーオキサイド、及びｔ−ブチルパーオキシ−２−エチルヘキサノエート等が好ましく、ラウロイルパーオキサイドがより好ましい。
【００３９】
また、メタクリル系樹脂を、９０℃以上の高温下で溶液重合法により重合する場合には、１０時間半減期温度が８０℃以上で、かつ用いる有機溶媒に可溶である有機過酸化物及びアゾビス開始剤等を重合開始剤として用いることが好ましい。このような有機過酸化物及びアゾビス開始剤としては、上記と同様のものが挙げられ、このなかでも１，１−ビス（ｔ−ブチルパーオキシ）−３，３，５−トリメチルシクロヘキサン、シクロヘキサンパーオキシド、２，５−ジメチル−２，５−ジ（ベンゾイルパーオキシ）ヘキサン、１，１−アゾビス（１−シクロヘキサンカルボニトリル）、２−（カルバモイルアゾ）イソブチロニトリル等が好ましい。
【００４０】
メタクリル系樹脂を製造する際には、必要に応じて、メタクリル系樹脂の分子量の制御を行ってもよい。メタクリル系樹脂の分子量を制御する方法としては、特に限定されないが、例えば、重合方法又は重合条件を変える方法、重合開始剤の選択、連鎖移動剤やイニファータ等の量を調整する方法等が挙げられる。これらの分子量制御方法は、一種の方法のみを用いてもよく、二種以上の方法を併用してもよい。
【００４１】
イニファータとしては、特に限定されないが、例えば、ジチオカルバメート類、トリフェニルメチルアゾベンゼン、テトラフェニルエタン誘導体等が挙げられる。
【００４２】
連鎖移動剤としては、特に限定されないが、例えば、アルキルメルカプタン類、ジメチルアセトアミド、ジメチルホルムアミド、トリエチルアミン等が挙げられる。このなかでも、取扱性や安定性の観点から、アルキルメルカプタン類が好ましい。当該アルキルメルカプタン類としては、特に限定されないが、例えば、ｎ−ブチルメルカプタン、ｎ−オクチルメルカプタン、ｎ−ドデシルメルカプタン、ｔ−ドデシルメルカプタン、ｎ−テトラデシルメルカプタン、ｎ−オクタデシルメルカプタン、２−エチルヘキシルチオグリコレート、エチレングリコールジチオグリコレート、トリメチロールプロパントリス（チオグリコート）、ペンタエリスリトールテトラキス（チオグリコレート）等が挙げられる。
【００４３】
連鎖移動剤及びイニファータは、目的とするメタクリル系樹脂の分子量に応じて適宜添加することができ、連鎖移動剤及びイニファータの添加量を調整することにより、分子量を調整することが可能である。一般的には、メタクリル系樹脂の重合の際に使用する全単量体の総量１００質量部に対して０．００１質量部〜５質量部の範囲で用いられる。
【００４４】
また、ＧＰＣ溶出曲線から得られるピークトップ分子量（Ｍｐ）の１／５以下の分子量を有する成分の割合が、４〜５５％の範囲であるメタクリル系樹脂を製造する方法としては、低分子量のメタクリル系樹脂と高分子量のメタクリル系樹脂とを溶融ブレンドする方法や、多段重合法により製造する方法等が挙げられる。上記のＭｐの１／５以下の分子量を有する成分の存在量が４〜５５％のメタクリル系樹脂を製造する場合、その方法については特に限定されるものではないが、品質安定性の観点から多段重合法を使用することがより好ましい。
【００４５】
上記メタクリル系樹脂は、成形体表面の最大高さを一層低くすることができ、表面ぎらつき性が一層低く、スチールウール摺動後の明度の変化が一層少ない成形体が得られる観点から、多段重合法（好ましくは２段重合法）により製造されたメタクリル系樹脂が好ましい。
多段重合法を使用する場合、まず、１段目の重合において、メタクリル酸エステル単量体と他のビニル単量体とを重合し、ＧＰＣで測定した重量平均分子量が５０００〜５００００である重合体（ｉ）を製造することが好ましい。次に、重合系内を１段目の重合温度よりも高い温度に一定時間保持する。その後、重合体（ｉ）の存在下で、メタクリル酸エステル単量体と他のビニル単量体とをさらに重合し、重量平均分子量が６００００〜３５００００である重合体（ｉｉ）を製造することが好ましい。なお、メタクリル系樹脂が単独重合体である場合には、他のビニル単量体を用いずに、１段目及び２段目の重合において、単独重合を行う。また、メタクリル系樹脂が単独重合体と共重合体の混合物であるような場合には、１段目の重合において単独重合を行い、２段目の重合において共重合を行うこともできる。
【００４６】
製造時の重合安定性及びメタクリル系樹脂の流動性や樹脂成形体の機械的強度を向上させる観点そして成形体表面の分子配向緩和の観点から、重合体（ｉ）の含有量は、メタクリル系樹脂の総量に対して、好ましくは５〜５０質量％であり、重合体（ｉｉ）の含有量は、メタクリル系樹脂の総量に対して、好ましくは９５〜５０質量％である。重合安定性、流動性、成形体の機械的強度、成形体表面の分子配向緩和のバランスを考慮すると、重合体（ｉ）／重合体（ｉｉ）の含有量比率は、より好ましくは７〜４７質量％／９３〜５３質量％、さらに好ましくは１０〜４５質量％／９０〜５５質量％であり、さらにより好ましくは１３〜４３質量％／８７〜５７質量％であり、よりさらに好ましくは１５〜４０質量％／８５〜６０質量％である。
【００４７】
さらに、重合体（ｉ）は、メタクリル酸エステル単量体単位７０〜１００質量％及び他のビニル単量体単位０〜３０質量％を含む重合体であることが好ましく、メタクリル酸エステル単量体単位７５〜１００質量％及び他のビニル単量体単位０〜２５質量％を含む重合体であることがより好ましく、メタクリル酸エステル単量体単位８０〜１００質量％及び他のビニル単量体単位０〜２０質量％を含む重合体であることがさらに好ましい。重合体（ｉ）を構成する単量体単位の比率は、多段重合の重合体（ｉ）の重合工程において添加する単量体量を制御することにより調整することができる。重合体（ｉ）は、他のビニル単量体の含有量が少ない方が好ましく、他のビニル単量体を含まなくてもよい。
【００４８】
また、成形時のシルバー等の不具合抑制、重合安定性、流動性の観点から、重合体（ｉ）の重量平分均子量は、好ましくは５０００〜５００００であり、より好ましくは１００００〜４５０００であり、さらに好ましくは１８０００〜４２０００であり、特に好ましくは２００００〜４００００である。重合体（ｉ）の重量平均分子量は、上述したように、連鎖移動剤やイニファータを用いたり、これらの量を調整したり、重合条件を適宜変更することにより制御できる。重合体（ｉ）の重量平分均子量は、上記同様、ＧＰＣで測定することができる。
【００４９】
重合体（ｉｉ）は、メタクリル酸エステル単量体単位８０〜９９．９質量％及び他のビニル単量体単位０．１〜２０質量％を含む重合体であることが好ましく、メタクリル酸エステル単量体単位９０〜９９．９質量％及び他のビニル単量体単位０．１〜１０質量％を含む重合体であることがより好ましく、メタクリル酸エステル単量体単位９２．５〜９９．８質量％及び他のビニル単量体単位０．２〜７．５質量％を含む重合体であることがさらに好ましい。重合体（ｉｉ）を構成する単量体単位の比率は、多段重合の重合体（ｉｉ）の重合工程において添加する単量体量を調整することにより制御することができる。
【００５０】
また、耐溶剤性、流動性の観点から、重合体（ｉｉ）の重量平分均子量は、好ましくは６００００〜３５００００であり、より好ましくは１０００００〜３２００００であり、さらに好ましくは１３００００〜３０００００であり、よりさらに好ましくは１５００００〜２７００００である。重合体（ｉｉ）の重量平均分子量は、上述したように、連鎖移動剤やイニファータを用いたり、これらの量を調整したり、重合条件を適宜変更することにより制御できる。重合体（ｉｉ）の重量平分均子量は、上記同様、ＧＰＣで測定することができる。
【００５１】
上記多段重合法は、重合体（ｉ）と重合体（ｉｉ）のそれぞれの組成を制御しやすく、重合時の重合発熱による温度上昇が抑えられ、系内の粘度も安定化できる。この場合、重合体（ｉ）の重合が完了しないうちに重合体（ｉｉ）の原料組成混合物は一部重合が開始されている状態であってもよいが、一度キュア（この場合、系内を重合温度より高い温度に保つこと）を行い、重合を完了させた後に重合体（ｉｉ）の原料組成混合物を添加する方が好ましい。１段目にキュアを行うことにより、重合が完了するだけでなく、未反応の単量体、開始剤、連鎖移動剤等を除去又は失活させることができ、２段目の重合に悪影響を及ぼさなくなる。結果として、目的の重量平均分子量を得ることができる。
【００５２】
重合温度は、重合方法に応じて適宜最適の重合温度を選択して製造すればよいが、好ましくは５０℃以上１００℃以下であり、より好ましくは６０℃以上９０℃以下である。重合体（ｉ）及び重合体（ｉｉ）の重合温度は、同じであっても異なっていてもよい。
【００５３】
キュアの際に昇温させる温度は、重合体（ｉ）の重合温度よりも５℃以上高くすることが好ましく、より好ましくは７℃以上、さらに好ましくは１０℃以上である。さらに、キュアの際に昇温した温度で保持する時間は、１０分間以上１８０分間以下が好ましく、より好ましくは１５分間以上１５０分間以下である。
【００５４】
メタクリル系樹脂の含有量は、得られる成形体の表面ぎらつき性が一層低く、得られる成形体のＲａ及びＲｚを制御する観点から、熱可塑性樹脂組成物の総量に対して、好ましくは５０質量％以上９９．９質量％以下であり、より好ましくは６０質量％以上９８．５質量％以下であり、さらに好ましくは７０質量％以上９８質量％以下である。
【００５５】
（（ポリスチレン系樹脂））
上記ポリスチレン系樹脂としては、例えば、スチレン、ｏ−メチルスチレン、ｍ−メチルスチレン、ｐ−メチルスチレン、２，４−ジメチルスチレン、２，５−ジメチルスチレン、３，４−ジメチルスチレン、３，５−ジメチルスチレン、ｐ−エチルスチレン、ｍ−エチルスチレン、о−エチルスチレン、ｐ−ｔｅｒｔ−ブチルスチレン、イソプロペニルベンセン（α−メチルスチレン）等のスチレン系単量体に由来する単量体単位を、樹脂全量に対して５０質量％以上含む樹脂が挙げられる。上記ポリスチレン系樹脂は、上記スチレン系単量体以外に、上述のメタクリル酸エステル単量体、他のビニル単量体（スチレン系単量体を除く）に由来する構成単位を含んでいてもよい。中でも、ポリスチレンが好ましい。
上記ポリスチレン系樹脂は、１種のみを単独で用いてもよく、２種以上混合して用いてもよい。
【００５６】
上記ポリスチレン系樹脂中の、スチレン系単量体に由来する構成単位の含有量は、５０質量％以上であることが好ましく、より好ましくは６０質量％以上、更に好ましくは７０質量％以上である。
【００５７】
（（ポリカーボネート系樹脂））
上記ポリカーボネート系樹脂としては、例えば、触媒及び分子量調節剤の存在下で、二価フェノール系化合物とホスゲンとを反応させて製造した樹脂、二価フェノール系化合物及びジフェニルカーボネート等のカーボネート前駆体のエステル交換を利用して製造した樹脂等が挙げられる。
【００５８】
上記二価フェノール系化合物としては、ビスフェノール系化合物を用いることができ、２，２−ビス（４−ヒドロキシフェニル）プロパン（ビスフェノールＡ）が好ましく用いられる。ビスフェノールＡは、部分的又は全体的に他種の二価フェノールに変わってもよい。ビスフェノールＡ以外の二価フェノールとしては、例えば、ハイドロキノン、４，４’−ジヒドロキシジフェニル、ビス（４−ヒドロキシフェニル）メタン、１，１−ビス（４−ヒドロキシフェニル）シクロヘキサン、２，２−ビス（３，５−ジメチル−４−ヒドロキシフェニル）プロパン、ビス（４−ヒドロキシフェニル）スルフィド、ビス（４−ヒドロキシフェニル）スルホン、ビス（４−ヒドロキシフェニル）スルホキシド、ビス（４−ヒドロキシフェニル）ケトン、ビス（４−ヒドロキシフェニル）エーテルや、２，２−ビス（３，５−ジブロモ−４−ヒドロキシフェニル）プロパン等のハロゲン化ビスフェノール等が挙げられる。
【００５９】
上記ポリカーボネート系樹脂としては、ビスフェノールＡ系ポリカーボネート等の単一重合体や、２種以上の二価フェノールの共重合体又はこれらの混合物等を用いることができる。また、上記ポリカーボネート系樹脂としては、例えば、線状ポリカーボネート、分岐型ポリカーボネート又はポリエステルカーボネート共重合体等が挙げられる。
上記分岐型ポリカーボネートとしては、例えば、トリメリット酸無水物、トリメリット酸等の多官能性芳香族化合物を、二価フェノール系化合物及びカーボネート前駆体と反応させたもの等が挙げられる。
上記ポリエステルカーボネート共重合体としては、例えば、二官能性カルボン酸を、二価フェノール系化合物及びカーボネート前駆体と反応させたもの等が挙げられる。
上記ポリカーボネート系樹脂は、１種のみを単独で用いてもよく、２種以上混合して用いてもよい。
【００６０】
熱可塑性樹脂（Ａ）の含有量は、得られる成形体の表面ぎらつき性が一層低下する観点から、熱可塑性樹脂組成物の総量に対して、好ましくは５０質量％以上９９．９質量％以下であり、より好ましくは６０質量％以上９８．５質量％以下であり、さらに好ましくは７０質量％以上９８質量％以下である。
【００６１】
（硬質系改質剤（Ｂ））
上記熱可塑性樹脂組成物は、さらに硬質系改質剤（Ｂ）を含む。
【００６２】
硬質系改質剤（Ｂ）としては、本発明の効果を損なわない限り、特に限定されることなく、例えば、ガラス繊維、炭素繊維、ケイ酸カルシウム繊維、チタン酸カリウム繊維、ホウ酸アルミニウム繊維、フレーク状ガラス、タルク、カオリン、マイカ、ハイドロタルサイト、炭酸カルシウム、炭酸亜鉛、酸化亜鉛、二酸化亜鉛、リン酸一水素カルシウム、ウォラストナイト、ガラスビーズ、シリカ、ゼオライト、酸化アルミニウム、ベーマイト、水酸化アルミニウム、窒化アルミニウム、酸化チタン、二酸化チタン、炭化チタン、ケイ酸、酸化ケイ素、二酸化ケイ素、炭化ケイ素、酸化マグネシウム、二酸化マグネシウム、ケイ酸カルシウム、アルミノケイ酸ナトリウム、ケイ酸マグネシウム、硫酸バリウム、黄銅、銅、銀、アルミニウム、ニッケル、鉄、酸化鉄、グラファイト、カーボンナノチューブ、フッ化カルシウム、雲母、モンモリロナイト、膨潤性フッ素雲母、アパタイト、グラフェン、合成コージライト等が挙げられる。
【００６３】
表面ぎらつき性と耐擦傷性の観点から、酸化亜鉛、二酸化亜鉛、ガラスビーズ、シリカ、二酸化ケイ素、ゼオライト、酸化アルミニウム、水酸化アルミニウム、窒化アルミニウム、酸化チタン、二酸化チタン、炭化チタン、ケイ酸、酸化ケイ素、二酸化ケイ素、炭化ケイ素、グラファイト、カーボンナノチューブ、フッ化カルシウム、雲母、モンモリロナイト、膨潤性フッ素雲母、アパタイト、グラフェン、合成コージライト等が含まれることが好ましい。特に、ガラスビーズ、シリカ、二酸化ケイ素、酸化アルミニウム、窒化アルミニウム、炭化ケイ素、合成コージライトが好ましい。
上記の硬質系改質剤（Ｂ）は、一種類のみを単独で用いてもよく、二種類以上を組み合わせて用いてもよい。
【００６４】
硬質系改質剤（Ｂ）は、球状であることが好ましく、平均粒子径が、０．１μｍ超であることが、耐擦傷性と表面ぎらつき性のバランスに優れた成形体が得られ、得られる成形体の算術平均粗さＲａや最大高さＲｚを制御する上で好ましい。平均粒子径は、０．１μｍ超２μｍ以下がより好ましく、０．１５〜１．８μｍがさらに好ましく、０．１７〜１．６μｍがさらに好ましく、０．２１〜１．４μｍがさらにより好ましく、０．２３〜１．０μｍが特に好ましく、０．２５〜０．８μｍが最も好ましい。中でも、平均粒子径が０．２５〜０．７μｍ（好ましくは、０．２５〜０．５８μｍ）である硬質系改質剤（Ｂ）と、メタクリル系樹脂とを含む、表面のＲａが２０ｎｍ未満の成形体は、表面ぎらつき性と耐擦傷性に特に優れる。
【００６５】
なお、硬質系改質剤（Ｂ）の平均粒子径は、５μｍ未満であれば、マイクロトラック・ベル社製ナノトラックＮａｎｏｔｒａｃ  ＷａｖｅＩＩシリーズ等を用いて動的光散乱法で測定することができ、５μｍ以上であれば、マイクロトラック・ベル社製マイクロトラック粒子径分布測定装置ＭＴ３０００ＩＩシリーズ等を用いてレーザー回折法で測定することができる。本明細書における硬質系改質剤（Ｂ）の平均粒子径は、一次粒子径をあらわす。
【００６６】
また、硬質系改質剤（Ｂ）は、そのビッカース硬度が５ＧＰａ以上２０ＧＰａ以下であることが、表面ぎらつき性と耐擦傷性の観点で好ましい。ビッカース硬度は、６ＧＰａ以上であることがより好ましく、７ＧＰａ以上であることがさらに好ましい。また、２０ＧＰａ以下であることにより、得られる成形体の算術平均粗さＲａや最大高さＲｚが良化する傾向にあり、１８ＧＰａ以下がより好ましく、１５ＧＰａ以下がさらに好ましく、１３ＧＰａ以下がさらにより好ましい。
なお、ビッカース硬度は、ＪＩＳ  Ｚ  ２２４４に準拠して室温（２５℃）にて測定された値を、１０２ＨＶ＝１ＧＰａとして換算した値を指す。
【００６７】
また、硬質系改質剤（Ｂ）は、熱可塑性樹脂（Ａ）とより馴染ませることを目的として、適宜表面処理を施してもよい。
表面処理方法は、本発明の効果を損なわない範囲で選択することができ、例えば、界面活性剤によって表面を疎水化するフラッシング法、水性コロイド吸着によるコーティング法、および粒子表面の官能基に有機物を反応させるトポケミカルな手法等が挙げられる。中でも、目的とする官能基を有するシランカップリング剤と硬質系改質剤（Ｂ）の表面とを反応させる方法が好ましい。
【００６８】
上記シランカップリング剤としては、メタクリル基、エポキシ基、アミノ基、メルカプト基等を含有するものが挙げられる。初期の光沢度と耐擦傷性の観点で、メタクリル基を有するシランカップリング剤を用いたメタクリルシラン処理がより好ましい。
【００６９】
硬質系改質剤（Ｂ）に表面処理を行うことにより、熱可塑性樹脂樹脂（Ａ）（好ましくは、メタクリル系樹脂）と硬質系改質剤（Ｂ）との界面密着性が良好となり、成形体の光沢度や耐擦傷性が良化する傾向にある。
【００７０】
硬質系改質剤（Ｂ）の含有量は、熱可塑性樹脂（Ａ）１００質量部に対して、０．３質量部以上５質量部以下であることが好ましい。より好ましくは０．４質量部以上４．５質量部以下であり、さらに好ましくは０．４５質量部以上４質量部以下であり、よりさらに好ましくは０．５質量部以上３．５質量部以下である。最も好ましくは、０．７質量部以上２．５質量部以下である。硬質系改質剤（Ｂ）の含有量が０．３質量部以上であることにより耐擦傷性の観点で好ましく、硬質系改質剤（Ｂ）の含有量が５質量部以下であることにより表面ぎらつき性の観点で好ましい。
【００７１】
（その他の成分）
（（添加剤））
上記熱可塑性樹脂組成物は、必要に応じて、各種の添加剤を添加してもよい。
上記添加剤としては、例えば、ポリエーテル系、ポリエーテルエステル系、ポリエーテルエステルアミド系、アルキルスルフォン酸塩、アルキルベンゼンスルフォン酸塩等の帯電防止剤；酸化防止剤、紫外線吸収剤、熱安定剤、光安定剤等の安定剤；難燃剤、難燃助剤、硬化剤、硬化促進剤、導電性付与剤、応力緩和剤、結晶化促進剤、加水分解抑制剤、衝撃付与剤、相溶化剤、核剤、強化剤、補強剤、流動調整剤、増感材、ゴム質共重合体、増粘剤、沈降防止剤、タレ防止剤、充填剤、着色剤、顔料、消泡剤、カップリング剤、防錆剤、抗菌・防黴剤、防汚剤、導電性高分子、摺動剤等が挙げられる。
成形体の各種用途を想定して染料を添加してもよく、黒系調色する場合は、顔料としてカーボンブラックを添加することが、耐候性の観点で好ましい。
また、特に、熱安定剤、紫外線吸収剤、難燃剤、及び摺動剤等を添加することが幅広い屋内外用途として、好ましい。また、衝撃強度を上げるため、応力緩和剤や衝撃付与剤として、ゴム質共重合体を添加してもよい。
添加剤の含有量は、熱可塑性樹脂組成物の総量に対して、３０質量％以下が好ましい。
熱可塑性樹脂組成物と種々の添加剤とを混合する場合の混練方法としては、後述する「熱可塑性樹脂組成物の製造方法」に記載した方法等が挙げられ、特に限定されるものではない。
【００７２】
（（染料（Ｃ）））
上記熱可塑性樹脂組成物は、後述する成形体の各種用途を想定して、染料（Ｃ）を含んでいてもよい。
上記染料（Ｃ）は、赤系染料、黄系染料、緑系染料、青系染料、及び紫系染料からなる群より選ばれる１種以上の染料を含むことが好ましく、赤系染料、黄系染料、緑系染料、青系染料、及び紫系染料からなる群より選ばれる１種以上の染料であることがより好ましい。
さらに深みのある漆黒性を発現させる観点から、３種以上の染料を含むことが好ましく、それらの染料は、互いに色相の異なる３種以上の染料であるとより好ましく、赤系染料、黄系染料、緑系染料、青系染料及び紫系染料からなる群より選ばれる３種以上の染料であることが更に好ましい。単純に青系染料と黄系染料との組合せのみ、又は緑系染料と赤系染料との組合せのみという狭い範囲での組合せよりも、所謂光の３原色をまんべんなく含んだ組合せによって漆黒性を発現させる方が、より深みを増した漆黒性を発現させる観点で好ましいからである。そのような組合せとしては、例えば、紫系染料、緑系染料、黄系染料及び青系染料の組合せ；紫系染料、黄系染料、緑系染料及び赤系染料の組合せ；赤系染料、緑系染料及び青系染料の組合せ、といった、複数の系統の染料の適量ずつの組合せが挙げられ、これらの中では、既に多くの市販製品があり、後述する耐候性染料の種類も多いのでより所望の漆黒性を実現しやすいという観点から、赤系染料、緑系染料、黄系染料及び青系染料の組合せが好ましい。
【００７３】
赤系染料としては、カラーインデックスで表すと、例えば、Ｓｏｌｖｅｎｔ  ｒｅｄ  ５２、同１１１、同１３５、同１４５、同１４６、同１４９、同１５０、同１５１、同１５５、同１７９、同１８０、同１８１、同１９６、同１９７、同２０７、Ｄｉｓｐｅｒｓｅ  Ｒｅｄ  ２２、同６０、及び同１９１等が挙げられる。青系染料としては、カラーインデックスで表すと、例えば、Ｓｏｌｖｅｎｔ  Ｂｌｕｅ  ３５、同４５、同７８、同８３、同９４、同９７、同１０４、及び同１０５等が挙げられる。黄系染料としては、カラーインデックスで表すと、例えば、Ｄｉｓｐｅｒｓｅ  Ｙｅｌｌｏｗ  ５４、同１６０、及びＳｏｌｖｅｎｔ  ｙｅｌｌｏｗ  ３３が挙げられる。緑系染料としては、カラーインデックスで表すと、例えば、Ｓｏｌｖｅｎｔ  Ｇｒｅｅｎ  ３、同２０、及び同２８等が挙げられる。紫系染料としては、カラーインデックスで表すと、例えば、Ｓｏｌｖｅｎｔ  Ｖｉｏｌｅｔ  ２８、同１３、同３１、同３５、及び同３６等が挙げられる。これらの染料は色毎に、１種を単独で又は２種以上を組み合わせて用いられる。
【００７４】
なお、染料の種類は特に限定されないが、染料（Ｃ）は、耐候性の観点から、アントラキノン系染料、複素環式化合物系染料及びペリノン系染料からなる群より選ばれる１種以上の染料を含むことが好ましく、アントラキノン系染料、複素環式化合物系染料及びペリノン系染料からなる群より選ばれる１種以上の染料のみからなることがより好ましい。
アントラキノン系染料としては、カラーインデックスで表すと、例えば、Ｓｏｌｖｅｎｔ  Ｖｉｏｌｅｔ  ３６、Ｓｏｌｖｅｎｔ  Ｇｒｅｅｎ  ３、同２８、Ｓｏｌｖｅｎｔ  Ｂｌｕｅ  ９４、同９７、及びＤｉｓｐｅｒｓｅ  Ｒｅｄ  ２２等が挙げられる。
複素環式化合物系染料としては、カラーインデックスで表すと、例えば、Ｄｉｓｐｅｒｓｅ  Ｙｅｌｌｏｗ  １６０等が挙げられる。
ペリノン系染料としては、カラーインデックスで表すと、例えば、Ｓｏｌｖｅｎｔ  ｒｅｄ  １７９等が挙げられる。
これらはそれぞれ、１種を単独で又は２種以上を組み合わせて用いられる。
【００７５】
染料（Ｃ）の含有量は、熱可塑性樹脂組成物の総量に対して、好ましくは０．０１質量％以上１．５質量％以下であり、より好ましくは０．０２質量％以上１．０質量％以下であり、さらに好ましくは０．０３質量％以上０．８質量％以下であり、さらにより好ましくは０．０４質量％以上０．６質量％以下であり、特に好ましくは０．０５質量％以上０．５質量％以下である。染料（Ｃ）が、０．０１質量％以上１．５質量％以下であることにより、得られる成形体の漆黒性が良好となる傾向にある。
【００７６】
（（カーボンブラック（Ｄ）））
上記熱可塑性樹脂組成物を黒系調色する場合は、さらにカーボンブラック（Ｄ）を含むことが耐候性の観点で好ましい。カーボンブラック（Ｄ）は、特に限定されず、熱可塑性樹脂（Ａ）と相溶性があり、かつその物性に影響を与え難い物質であれば好適に使用できる。
カーボンブラック（Ｄ）の種類としては、ファーネスブラックが好ましく、顕微鏡観察による算術平均粒径が１０〜５０ｎｍであることが、成形体の算術平均粗さＲａや最大高さＲｚを所定の範囲に調整する上でより好ましい。
【００７７】
また、カーボンブラック（Ｄ）は、その表面をコーティング剤により表面コーティングされたものを含んでいてもよい。このようなカーボンブラック（Ｄ）を用いることにより、より深みのある漆黒性を発現できる。
上記コーティング剤としては、特に限定されないが、例えば、ステアリン酸亜鉛、ステアリン酸マグネシウム、ステアリン酸カルシウム、オレイン酸アミド、ステアリン酸アミド、パルミチン酸アミド、メチレンビスステアリルアミド、及びエチレンビスステアリルアミド（ＥＢＳ）からなる群より選ばれる１種以上の化合物を含むことが好ましく、１種以上の該化合物のみからなることがより好ましい。これらの中でも、ステアリン酸亜鉛及びＥＢＳがより好ましい。このようなコーティング剤を用いることにより、より深みのある漆黒性を実現できる傾向にある。コーティング剤は１種を単独で又は２種以上を組み合わせて用いられる。
カーボンブラックがコーティング剤によりその表面をコーティングされている場合、カーボンブラックの質量Ｗｃとコーティング剤の質量Ｗｓとの比率（Ｗｃ／Ｗｓ）は、好ましくは２０／８０〜６０／４０であり、より好ましくは３０／７０〜５０／５０である。Ｗｃ／Ｗｓが上記範囲内であることにより、より深みのある漆黒性を実現することができる傾向にある。
【００７８】
コーティング前のカーボンブラックの種類として、より具体的には、顕微鏡観察による算術平均粒径が１０〜４０ｎｍ、ＪＩＳ  Ｋ６２１７：２００１で規定される窒素吸着比表面積が５０〜４００ｍ2／ｇ、及び９５０℃で７分間加熱した際の揮発分が０．５〜３質量％であることのうち１種以上の条件を満たすカーボンブラックを好適に使用できる。
【００７９】
カーボンブラック（Ｄ）の含有量は、耐候性と漆黒性の観点から、熱可塑性樹脂組成物の総量に対して、好ましくは０．０１質量％以上１．５質量％以下であり、より好ましくは０．０２質量％以上１質量％以下であり、さらに好ましくは０．０５質量％以上０．５質量％以下である。
【００８０】
（（熱安定剤））
上記熱安定剤としては、特に限定されないが、例えば、ヒンダードフェノール系酸化防止剤、リン系加工安定剤等の酸化防止剤等が挙げられる。この中でも、ヒンダードフェノール系酸化防止剤が好ましい。このような熱安定剤としては、特に限定されないが、例えば、ペンタエリスリトールテトラキス［３−（３，５−ジ−ｔｅｒｔ−ブチル−４−ヒドロキシフェニル）プロピオネート、チオジエチレンビス［３−（３，５−ジ−ｔｅｒｔ−ブチル−４−ヒドロキシフェニル）プロピオネート、オクタデシル−３−（３，５−ジ−ｔｅｒｔ−ブチル−４−ヒドロキシフェニル）プロピオネート、Ｎ，Ｎ’−ヘキサン−１，６−ジイルビス［３−（３，５−ジ−ｔｅｒｔ−ブチル−４−ヒドロキシフェニルプロピオンアミド、３，３’，３’’，５，５’，５’’−ヘキサ−ｔｅｒｔ−ブチル−ａ，ａ’，ａ’’−（メシチレン−２，４，６−トリイル）トリ−ｐ−クレゾール、４，６−ビス（オクチルチオメチル）−ｏ−クレゾール、４，６−ビス（ドデシルチオメチル）−о−クレゾール、エチレンビス（オキシエチレン）ビス［３−（５−ｔｅｒｔ−ブチル−４−ヒドロキシ−ｍ−トリル）プロピオネート、ヘキサメチレンビス［３−（３，５−ジ−ｔｅｒｔ−ブチル−４−ヒドロキシフェニル）プロピオネート、１，３，５−トリス（３，５−ジ−ｔｅｒｔ−ブチル−４−ヒドロキシベンジル）−１，３，５−トリアジン−２，４，６（１Ｈ，３Ｈ，５Ｈ）−トリオン、１，３，５−トリス［（４−ｔｅｒｔ−ブチル−３−ヒドロキシ−２，６−キシリン）メチル］−１，３，５−トリアジン−２，４，６（１Ｈ，３Ｈ，５Ｈ）−トリオン、２，６−ジ−ｔｅｒｔ−ブチル−４−（４，６−ビス（オクチルチオ）−１，３，５−トリアジン−２−イルアミン）フェノール等が挙げられ、ペンタエリスリトールテラキス［３−（３，５−ジ−ｔｅｒｔ−ブチル−４−ヒドロキシフェニル）プロピオネートが好ましい。これらは一種のみを単独で用いてもよく、二種以上を組み合わせて用いてもよい。
【００８１】
（（紫外線吸収剤））
上記紫外線吸収剤としては、特に限定されないが、例えば、ベンゾトリアゾール系化合物、ベンゾトリアジン系化合物、ベンゾエート系化合物、ベンゾフェノン系化合物、オキシベンゾフェノン系化合物、フェノール系化合物、オキサゾール系化合物、マロン酸エステル系化合物、シアノアクリレート系化合物、ラクトン系化合物、サリチル酸エステル系化合物、ベンズオキサジノン系化合物等が挙げられる。この中でも、ベンゾトリアゾール系化合物、ベンゾトリアジン系化合物が好ましい。これらは一種のみを単独で用いてもよく、二種以上を組み合わせて用いてもよい。
【００８２】
紫外線吸収剤の２０℃における蒸気圧（Ｐ）は、優れた成形加工性を得る観点から、好ましくは１．０×１０-4Ｐａ以下であり、より好ましくは１．０×１０-6Ｐａ以下であり、さらに好ましくは１．０×１０-8Ｐａ以下である。ここで、「優れた成形加工性」とは、例えば射出成形時に、金型表面への紫外線吸収剤の付着が少ないことや、フィルム成形時に、紫外線吸収剤のロールへの付着が少ないこと等を意味する。紫外線吸収剤がロールへ付着すると、最終的に目的とする成形体の表面に紫外線吸収剤が付着してしまい、外観性、光学特性を悪化させるおそれがあるため、成形体を光学用材料として使用する場合は特に上記成形加工性に優れていることが重要である。
【００８３】
紫外線吸収剤の融点（Ｔｍ）は、ブリードアウト防止の観点から、好ましくは８０℃以上であり、より好ましくは１００℃以上であり、さらに好ましくは１３０℃以上であり、さらにより好ましくは１６０℃以上である。
【００８４】
２３℃から２６０℃まで２０℃／ｍｉｎの速度で昇温した場合の紫外線吸収剤の質量減少率は、ブリードアウト防止の観点から、好ましくは５０％以下であり、より好ましくは３０％以下であり、さらに好ましくは１５％以下であり、さらにより好ましくは１０％以下であり、よりさらに好ましくは５％以下である。
【００８５】
（（難燃剤））
上記難燃剤としては、特に限定されないが、例えば、環状窒素化合物、リン系難燃剤、シリコーン系難燃剤、籠状シルセスキオキサン又はその部分開裂構造体、シリカ系難燃剤等が挙げられる。
【００８６】
（（摺動剤））
上記摺動剤としては、特に限定されないが、例えば、フタル酸エステル系、脂肪酸エステル系、トリメリット酸エステル系、リン酸エステル系、ポリエステル系等の可塑剤、高級アルコール、高級脂肪酸およびその塩、高級脂肪酸エステル、高級脂肪酸アミド、高級脂肪酸のモノ、ジ、又はトリグリセリド系等の離型剤、シロキサン系化合物等が挙げられる。中でも、漆黒性の観点から、シロキサン系化合物が好ましい。
シロキサン系化合物の中でも、ポリ（メタ）アクリル基を含有するシロキサン系化合物、ポリエステル基を有するシロキサン系化合物が好ましい。また、シロキサン系化合物は、直鎖状、環状、分岐状のいずれの構造を有してもよいが、この中でも直鎖状のシロキサン系化合物が好ましい。
【００８７】
（（ゴム質共重合体））
ゴム質共重合体としては、特に限定されないが、例えば、一般的なブタジエン系ＡＢＳゴム、アクリル系、ポリオレフィン系、シリコーン系、フッ素ゴム等の有機ゴム粒子を使用することができる。例えば、特公昭６０−１７４０６号公報、特開平８−２４５８５４公報、特公平７−６８３１８号公報に開示されているアクリル系ゴム質重合体等が挙げられる。
【００８８】
ゴム質共重合体としては、特に、二層以上の多層構造を有するゴム粒子が好ましく、上述した熱可塑性樹脂との相溶性の観点から、二層以上の多層構造を有するアクリル系多層ゴム粒子がより好ましい。さらに、二層構造のゴム粒子よりも三層構造以上の多層構造を有するゴム粒子を用いることにより、本実施形態の成形体の成形加工時の熱劣化や、加熱によるゴム粒子の変形が抑制され、成形体の耐熱性の維持や熱変形が抑制される傾向にあり、特に好ましい。
【００８９】
三層構造以上の多層構造を有するゴム粒子とは、ゴム状ポリマーからなる軟質層と、ガラス状ポリマーからなる硬質層とが積層した多層構造のゴム粒子を言い、特に限定されないが、例えば、内側から軟質−硬質−軟質−硬質、軟質−硬質−硬質、軟質−軟質−硬質、硬質−軟質−硬質、硬質−硬質−軟質−硬質、硬質−軟質−硬質−硬質等の多層構造が挙げられ、好ましくは、内側から硬質層−軟質層−硬質層の順に形成された三層構造や、硬質−硬質−軟質−硬質、硬質−軟質−硬質−硬質の順に形成された四層構造を有する粒子である。
硬質層を最内層と最外層に有することにより、ゴム粒子の変形が抑制される傾向にあり、中央層に軟質成分を有することにより良好な靭性が付与される傾向にある。
【００９０】
例えば、ゴム質重合体が三層構造のアクリル系ゴムにより形成されている場合の、最内層を形成する共重合体中のアクリル酸エステル単量体単位としては、特に限定されないが、例えば、アクリル酸ｎ−ブチル、アクリル酸２−へキシルが好適なものとして挙げられる。
【００９１】
ゴム質共重合体の最内層（ｂ−ｉ）が、芳香族ビニル化合物単量体単位を共重合体成分として含む場合、芳香族ビニル化合物単量体単位としては、メタクリル系樹脂に使用される単量体と同様のものを用いることができるが、好ましくは、スチレン又はその誘導体が用いられる。
【００９２】
ゴム質共重合体の最内層（ｂ−ｉ）が、共重合性多官能単量体単位を含む場合、当該共重合性多官能単量体単位としては、特に限定されないが、例えば、エチレングリコールジ（メタ）アクリレート、ポリエチレングリコールジ（メタ）アクリレート、１，３−ブチレングリコールジ（メタ）アクリレート、１，４−ブタンジオールジ（メタ）アクリレート、（メタ）アクリル酸アリル、トリアリルイソシアヌレート、マレイン酸ジアリル、ジビニルベンゼン等が挙げられる。これらは、一種又は二種以上を併用して用いることができる。
上記化合物の中でも特に好ましいのは、（メタ）アクリル酸アリルである。
【００９３】
ゴム質共重合体が三層構造のアクリル系ゴム粒子により形成されている場合の、中央層（ｂ−ｉｉ）を形成する共重合体は、熱可塑性樹脂組成物に優れた靭性を付与する観点から、軟質なゴム弾性を示す共重合体であることが好ましい。
【００９４】
中央層（ｂ−ｉｉ）を形成する共重合体を構成する単量体としてアクリル酸エステル単量体単位を有する場合、当該アクリル酸エステル単量体単位としては、特に限定されないが、好ましくは、アクリル酸メチル、アクリル酸エチル、アクリル酸ｎ−ブチル、アクリル酸２−エチルへキシル等が挙げられ、これらから１種単独で又は２種以上を併用して用いることができる。
特に、アクリル酸ｎ−ブチル、アクリル酸２−へキシルがより好ましい。
【００９５】
また、中央層（ｂ−ｉｉ）を形成する共重合体を構成するアクリル酸エステル単量体と共重合される単量体として、芳香族ビニル化合物単量体を用いる場合、当該芳香族ビニル化合物単量体としては、スチレン又はその誘導体が好ましい。
前記中央層（ｂ−ｉｉ）を形成する共重合体中に、共重合性多官能単量体単位を含む場合、当該共重合性多官能単量体単位としては、上述した最内層（ｂ−ｉ）で用いられる共重合性多官能単量体と同様のものを用いることができ、その含有量としては、中央層（ｂ−ｉｉ）全体に対して０．１質量％以上５質量％以下であると、良好な架橋効果を有し、かつ、架橋が適度でゴム弾性効果が大きくなる傾向にあるため好ましい。
【００９６】
ゴム質共重合体が三層構造のアクリル系ゴム粒子により形成されている場合の、当該アクリル系ゴム粒子の最外層（ｂ−ｉｉｉ）は、メタクリル酸メチルと、当該メタクリル酸メチルと共重合可能な単量体との共重合体であることが好ましく、メタクリル酸メチルと共重合可能な単量体単位としては、特に限定されないが、例えば、アクリル酸ｎ−ブチル、アクリル酸２−へキシルが好ましい。
【００９７】
（その他の樹脂）
本実施形態の熱可塑性樹脂組成物には、必要に応じて、熱可塑性樹脂（Ａ）以外のその他の樹脂を含有してもよい。その他の樹脂は、特に限定されるものではなく、公知の熱可塑性樹脂や熱硬化性樹脂が好適に使用される。
【００９８】
その他の樹脂の含有量は、熱可塑性樹脂組成物１００質量％において、熱可塑性樹脂（Ａ）が５０質量％以上のとき、５０質量％未満としてよい。
【００９９】
熱可塑性樹脂としては、特に限定されないが、例えば、ポリブチレンテレフタレート、ポリエチレンテレフタレート、ポリプロピレンテレフタレート、ポリトリメチレンテレフタレート、ポリエチレンナフタレート等のポリアルキレンアリレート系樹脂、ポリフェニレンエーテル系樹脂、ポリフェニレンスルフィド系樹脂、フェノール系樹脂等が挙げられる。ポリフェニレンエーテル系樹脂、ポリフェニレンスルフィド系樹脂、フェノール系樹脂等は難燃性を向上させる効果が期待できるために好ましい。
【０１００】
熱硬化性樹脂としては、特に限定されないが、例えば、不飽和ポリエステル樹脂、ビニルエステル樹脂、ジアリルフタレート樹脂、エポキシ樹脂、シアネート樹脂、キシレン樹脂、トリアジン樹脂、ユリア樹脂、メラミン樹脂、ベンゾグアナミン樹脂、ウレタン樹脂、オキセタン樹脂、ケトン樹脂、アルキド樹脂、フラン樹脂、スチリルピリジン樹脂、シリコーン樹脂、合成ゴム等が挙げられる。
上述した樹脂は、一種のみを単独で用いても、二種以上の樹脂を組み合わせて用いてもよい。
【０１０１】
（熱可塑性樹脂組成物の製造方法）
本実施形態の熱可塑性樹脂組成物の製造方法は、本発明の効果を損なわない範囲で選択することができ、例えば、原料を溶融混練（コンパウンド）することによって得ることができる。
【０１０２】
各原料の混合順序としては、例えば、熱可塑性樹脂（Ａ）及び硬質系改質剤（Ｂ）とその他の添加剤等とを一括で撹拌によって十分混合させた後で、後述する混練機に供給する方法や、熱可塑性樹脂（Ａ）、硬質系改質剤（Ｂ）、その他の添加剤等をそれぞれ別々のフィーダーを用いて供給する方法により混合することができる。各成分の全量を一括投入する方法に比べて、各成分を別々に全量または一部混合物としてから投入する方法は、生産安定性や品質面で好ましい。
また、硬質系改質剤（Ｂ）とその他添加剤等を用い、熱可塑性樹脂（Ａ）をベースとした高濃度のマスターバッチを溶融混練して調製し、そのマスターバッチを他の熱可塑性樹脂（Ａ）を用いて薄めて溶融混練しても、本実施形態に係る熱可塑性樹脂組成物を得ることができる。
【０１０３】
溶融混練方法としては、例えば、押出機、加熱ロール、ニーダー、ローラミキサー、バンバリーミキサー等の混練機を用いて混練製造する方法が挙げられる。この中でも、特に、押出機による混練が、生産性の観点から好ましく、単軸よりも二軸押出機が好ましい。
混練温度は、熱可塑性樹脂（Ａ）の好ましい加工温度に従えばよく、好ましくは１４０〜３００℃であり、より好ましくは１８０〜２９０℃であり、さらに好ましくは１６０〜２８０℃である。混練温度が３００℃以下であることにより、熱可塑性樹脂（Ａ）の熱分解による残存モノマーの発生をより抑制でき、残存モノマーの可塑化効果による耐熱性等の物性低下及び射出成形時のシルバーをより有効かつ確実に防止することができる傾向にある。
また、混練回転数は、熱可塑性樹脂組成物の着色や熱分解を防止する観点から、３００ｒｐｍ以下で行うことが好ましく、より好ましくは２５０ｒｐｍ以下であり、さらに好ましくは２００ｒｐｍ以下である。
また、吐出量（ｋｇ／ｈｒ）／混練回転数（ｒｐｍ）は、成形体表面の算術平均粗さＲａや最大高さＲｚを制御する上で、１．０以下であることが好ましく、０．５以下であることがより好ましく、０．３以下であることがさらに好ましい。
【０１０４】
（成形体の特性）
（（算術平均粗さ（Ｒａ）））
本実施形態の成形体は、算術平均粗さ（Ｒａ）が０．０２μｍ未満である表面を有する。中でも、本実施形態の成形体の全表面のＲａが０．０２μｍ未満であることが好ましい。
上記Ｒａは、０．０１９μｍ以下であることが好ましく、０．０１８μｍ以下であることがより好ましく、０．０１７μｍ以下であることがさらに好ましい。算術平均粗さが０．０２μｍ未満であると、後述する測定方法により測定される表面凹凸の割合（黒相面積の割合）が小さくなり、目視での表面ぎらつきが少なくなり、表面外観が良好となる。また、Ｒａは、耐擦傷性の観点から、０．００１μｍ以上としてよい。
なお、算術平均粗さ（Ｒａ）は、ＪＩＳ−Ｂ０６０１に準拠して、表面粗さ測定器を用いて測定される値であり、具体的には、後述の実施例に記載の方法で測定することができる。
【０１０５】
算術平均粗さ（Ｒａ）を上記範囲に制御する方法としては、特に限定されないが、例えば、硬質系改質剤（Ｂ）の平均粒子径、硬質系改質剤（Ｂ）の表面処理、カーボンブラック等の添加剤の平均粒子径、成形体を射出成形する際の金型温度、金型を研磨する際に用いるやすりの番手等を調整する方法等が挙げられる。硬質系改質剤（Ｂ）の平均粒子径を２．０μｍ以下にするとＲａが低下する傾向にあり、硬質系改質剤（Ｂ）に表面処理を施すとＲａが低下する傾向にあり、カーボンブラック等の添加剤の平均粒子径を５０ｎｍ以下にするとＲａが低下する傾向にあり、成形体を射出成形する際の金型温度を５０℃以上にするとＲａが低下する傾向にあり、金型を研磨する際に用いるやすりの番手を大きくするとＲａが低下する傾向にある。
【０１０６】
（（最大高さ（Ｒｚ）））
本実施形態の成形体は、算術平均粗さ（Ｒａ）が０．０２μｍ未満である上記表面の最大高さ（Ｒｚ）が０．７μｍ以下であることが好ましい。中でも、本実施形態の成形体の全表面のＲｚが０．７μｍ以下であることがより好ましい。
上記Ｒｚは、０．５μｍ以下であることがより好ましく、０．４μｍ以下であることがさらに好ましく、０．３μｍ以下であることがさらにより好ましい。最大高さが０．７μｍ以下であると、後述する測定方法により測定される表面凹凸の割合（黒相面積の割合）が小さくなり、目視での表面ぎらつきが少なくなり、表面外観が良好となる。また、Ｒｚは、耐擦傷性の観点から、０．００１μｍ以上としてよい。
なお、最大高さ（Ｒｚ）とは、ＩＳＯ１９９７に準拠して表面粗さ測定器を用いて測定される値であり、評価曲線を基準長さ毎に区切り、この各基準長さにおいて、平均線から最も高い山頂までの高さと最も深い谷底までの深さとの和を求め、平均した値である。具体的には、後述の実施例に記載の方法で測定することができる。
さらに、前述した算術平均粗さＲａと最大高さＲｚが共に好ましい範囲内にある場合、表面ぎらつき性に特に優れた成形体を得ることができる。
【０１０７】
（（成形体の耐擦傷性））
本実施形態の成形体の漆黒性は、ＪＩＳ  Ｚ  ８７２９において採用されているＬ*ａ*ｂ*表色系におけるＳＣＥ方式での明度の値（Ｌ*）で評価できる。「ＳＣＥ方式」とは、ＪＩＳ  Ｚ  ８７２２に準拠した分光測色計を用い、光トラップによって正反射光を除去して色を測る方法を意味する。
耐擦傷性試験（スチールウール０．２ｋｇ荷重下、試験距離５０ｍｍ、試験速度１００ｍｍ／ｓで５回往復摺動）前後のＬ*値の差であるΔＬ*（ΔＬ*＝（耐擦傷性試験後のＬ*）−（耐擦傷性試験前のＬ*））が２．０以下であることが、耐擦傷性の観点で好ましい。より好ましくは１．５以下であり、さらに好ましくは１．０以下、さらにより好ましくは０．８以下、特に好ましくは０．６以下である。ΔＬ*が２．０以下であることにより、傷が付いていない周辺部との視認による区別が困難となり、傷が目立ち難くなる。
なお、Ｌ*及びΔＬ*は、具体的には、後述の実施例に記載の方法で測定することができ る。
【０１０８】
（（成形体のビカット軟化温度））
本実施形態の成形体は、ビカット軟化温度（ＶＳＴ）が、好ましくは８０℃以上であり、より好ましくは８５℃以上であり、さらに好ましくは９０℃以上であり、さらにより好ましくは、９５℃以上である。また、ビカット軟化温度の上限は特にない。
なお、ビカット軟化温度は、ＩＳＯ３０６  Ｂ５０に準拠して測定することができ、具体的には、後述する実施例に記載の方法により測定することができる。
【０１０９】
（（成形体の表面ぎらつき性））
本実施形態の成形体の表面ぎらつき性は、成形体表面の光学顕微鏡による撮影画像（倍率：１５０倍）を二値化処理して得られる解析画像において、解析画像の全面積に対する黒相の面積の割合を算出することにより、評価することができる。
二値化処理した解析画像において、正反射する部位は白く、拡散反射する部位は黒く見える。よって、表面の凹凸はこの黒相の面積に相関し、黒相の面積の割合が低いほど表面のぎらつきが少なく、良好であると評価することができる。
解析画像の全面積に対する黒相の面積の割合は、２．０％以下であることが好ましく、より好ましくは１．７％以下であり、さらに好ましくは１．５％以下であり、さらにより好ましくは１．３％以下であり、最も好ましくは１．０％以下である。
なお、黒相の面積の割合は、以下の方法で求めることができ、具体的には、後述の実施例に記載の方法により測定することができる。
成形体表面の光学顕微鏡による撮影画像（倍率：１５０倍、５００μｍスケール）をソフトフェア（ＩｍａｇｅＪ）で読み込み、大津の手法による二値化を実施する。その後、この二値化処理した解析画像を用いて、解析画像の全面積に対する黒相の面積の割合（％）を算出する。測定は、成形体表面の任意の複数箇所で行い、それぞれの解析画像から得られた黒相の面積の割合を平均した値を用いるものとする。
使用装置：ＶＨＸ−６０００（キーエンス社製）
使用ソフトウェア：ＩｍａｇｅＪ
撮影モード：同軸落射像
画像解析方法（二値化）：大津の手法
【０１１０】
（成形体の製造方法）
本実施形態の成形体は、例えば、下記のようにして製造することができる。まず、必要に応じてペレットの形態で得られた上記熱可塑性樹脂組成物を射出成形機の金型キャビティ内に投入する。この際、金型としては成形体の形状に対応する形状の金型キャビティを有し、かつ、ウエルド発生を抑制する観点で１点ゲートである金型を用いることが好ましい。また、その金型におけるゲートの位置は、最終的に得られる成形体において別部材によって覆われることで目視にて確認できなくなるような部分と接触する位置であると好ましい。次いで、その射出成形機により所定の条件にて熱可塑性樹脂組成物を射出成形する。こうして本実施形態の射出成形体を得ることができる。
【０１１１】
また、射出成形時の金型温度は、金型表面を研磨した場合に研磨された金型表面の転写性をより高める観点、及び、熱可塑性樹脂（Ａ）のガラス転移温度を考慮して過度な冷却を抑制する観点から、５０℃以上１００℃以下であることが好ましく、５５℃以上９５℃以下であることがより好ましく、６０℃以上９０℃以下であることがさらに好ましい。５０℃以上であることにより、表面光沢が良好となる傾向にあり、１００℃以下であることにより、生産性を維持できる傾向にある。
【０１１２】
また、金型を研磨する際に用いるやすりの番手が５０００番手以上であることが好ましく、７０００番手以上であることがより好ましく、８０００番手以上であることがさらに好ましく、１００００番手以上であることがさらにより好ましく、１２０００番手以上であることが特に好ましい。金型の番手が５０００番以上であると、算術平均粗さＲａや最大高さＲｚが良好となる傾向にある。
【０１１３】
射出成形時の成形温度は、流動性及び熱分解性の観点から、１４０〜２９０℃の範囲に調整することが好ましく、より好ましくは１６０〜２８０℃の範囲であり、さらに好ましくは１８０〜２７０℃の範囲である。
【０１１４】
（成形体の用途）
本実施形態の成形体は、表面ぎらつき性が低く、優れた耐擦傷性が求められる用途に好適に用いることができる。
このような用途としては、特に限定されないが、例えば、家具類、家庭用品、収納・備蓄用品、壁・屋根等の建材、玩具・遊具、パチンコ面盤等の趣味用途、医療・福祉用品、ＯＡ機器、ＡＶ機器、電池電装用、照明機器、船舶、航空機の構造の車体部品、車両用部品等に使用可能であり、特に光学用途、電気・電子用途、車体部品や車両用部品等の車両用途の筐体又は意匠材に好適に用いることができる。
【０１１５】
光学用途としては、例えば、各種レンズ、タッチパネル等、また、太陽電池に用いられる透明基盤等が挙げられる。
その他、光通信システム、光交換システム、光計測システムの分野において、導波路、光ファイバー、光ファイバーの被覆材料、ＬＥＤのレンズ、レンズカバー、ＥＬ照明等のカバー等としても利用することができる。
【０１１６】
電気・電子用途としては、例えば、パソコン、ゲーム機、テレビ、カーナビ、電子ペーパーなどのディスプレイ装置、プリンター、コピー機、スキャナー、ファックス、電子手帳やＰＤＡ、電子式卓上計算機、電子辞書、カメラ、ビデオカメラ、携帯電話、電池パック、記録媒体のドライブや読み取り装置、マウス、テンキー、ＣＤプレーヤー、ＭＤプレーヤー、携帯ラジオ・オーディオプレーヤー等が挙げられる。特に、テレビ、パソコン、カーナビ、電子ペーパー等の筐体の意匠性部品等に好適に用いることができる。
【０１１７】
特に、二輪車用又は自動車用の意匠材として用いられることが好ましい。自動車用の意匠材としては、例えば自動車外装用意匠材及び自動車内装用意匠材が挙げられるが、本発明による作用効果をより有利に活用する観点から、自動車外装用意匠材が好ましい。本実施形態の自動車外装用意匠材としては、例えば、テールランプガーニッシュ、リアランプガーニッシュ、フロントランプガーニッシュ、ピラーガーニッシュ、フロントグリル、リアグリル、ライセンスガーニッシュ、ホイールセンターキャップ、ナンバープレートガーニッシュ、及びドラミラーカバーが挙げられ、これらが好適である。これらの用途は総じて、薄肉の長手部品であり、意匠性が重要視されるものである。
【実施例】
【０１１８】
以下、実施例により本実施形態を具体的に説明するが、本実施形態は、後述する実施例に限定されるものではない。
【０１１９】
〔測定、評価方法〕
＜Ｉ．熱可塑性樹脂（Ａ）の分子量及び分子量分布＞
熱可塑性樹脂（Ａ）の重量平均分子量、分子量分布を下記装置、及び条件で測定した。
測定装置：東ソー社製ゲルパーミエーションクロマトグラフィー（ＨＬＣ−８３２０ＧＰＣ）
カラム    ：ＴＳＫｇｅｌ  ＳｕｐｅｒＨ２５００  １本、ＴＳＫｇｅｌ  ＳｕｐｅｒＨＭ−Ｍ  ２本、ＴＳＫｇｕａｒｄｃｏｌｕｍｎ  ＳｕｐｅｒＨ−Ｈ  １本、直列接続
本カラムでは、高分子量が早く溶出し、低分子量は溶出する時間が遅い。
検出器    ：ＲＩ（示差屈折）検出器
検出感度  ：３．０ｍＶ／ｍｉｎ
カラム温度：４０℃
サンプル  ：０．０２ｇの熱可塑性樹脂のテトラヒドロフラン１０ｍＬ溶液
注入量    ：１０μＬ
展開溶媒  ：テトラヒドロフラン、流速；０．６ｍＬ／ｍｉｎ
検量線用標準サンプルとして、単分散の重量ピーク分子量が既知で分子量が異なる以下の１０種のポリメタクリル酸メチル（Ｐｏｌｙｍｅｔｈｙｌ  ｍｅｔｈａｃｒｙｌａｔｅ  Ｃａｌｉｂｒａｔｉｏｎ  Ｋｉｔ  ＰＬ２０２０−０１０１  Ｍ−Ｍ−１０）を用いた。
なお、検量線用標準サンプルに用いたポリメタクリル酸メチルは、それぞれの単ピークのピーク分子量は以下のものを使用した。
ピーク分子量
標準試料１      １，９１６，０００
標準試料２          ６２５，５００
標準試料３          ２９８，９００
標準試料４          １３８，６００
標準試料５            ６０，１５０
標準試料６            ２７，６００
標準試料７            １０，２９０
標準試料８              ５，０００
標準試料９              ２，８１０
標準試料１０                ８５０
上記の条件で、熱可塑性樹脂（Ａ）の溶出時間に対する、ＲＩ検出強度を測定した。
ＧＰＣ溶出曲線におけるエリア面積と、３次近似式の検量線を基に熱可塑性樹脂（Ａ）の重量平均分子量（Ｍｗ）、分子量分布（Ｍｗ／Ｍｎ）、ＧＰＣピークトップ分子量（Ｍｐ）及びＧＰＣピークトップ分子量（Ｍｐ）の１／５以下の分子量を有する成分の割合（％）を求めた。
【０１２０】
＜ＩＩ．熱可塑性樹脂（Ａ）の構造単位の解析＞
1Ｈ−ＮＭＲ測定により熱可塑性樹脂（Ａ）の構造単位を同定し、その存在量（質量％）を算出した。
1Ｈ−ＮＭＲ測定の測定条件は、以下のとおりである。
装置：ＪＥＯＬ−ＥＣＡ５００
溶媒：ＣＤＣｌ3−ｄ1（重水素化クロロホルム）
試料：熱可塑性樹脂（Ａ）１５ｍｇをＣＤＣｌ3−ｄ1  ０．７５ｍＬに溶解し、測定用サンプルとした。
【０１２１】
＜ＩＩＩ．熱可塑性樹脂（Ａ）の溶融粘度＞
熱可塑性樹脂（Ａ）を８０℃で１６時間乾燥の後、溶融粘度（Ｐａ・ｓ）を以下の条件で測定した。
装置：ツインキャピラリーレオメーター（ロザンド社製）
温度：２５０℃
シェアレート：１００／ｓ
オリフィス／ロングダイ：Ｌ＝１６ｍｍ、Ｄ＝１φｍｍ、入射角度１８０°
ショートダイ：Ｌ＝０．２５ｍｍ、Ｄ＝１φｍｍ、入射角度１８０°
【０１２２】
＜ＩＶ．耐擦傷性＞
スチールウール摺動試験
耐擦傷性の評価として、スチールウール摺動試験を以下の方法で実施した。
実施例及び比較例で得られた射出成形された平板状評価用試料を用いて、学振型摩擦試験機（大栄科学精器製作所社製、ＲＴ−２００）の１ｃｍ四角冶具の先端にスチールウール（品番：ＴＳＷ００００−２００、番手：＃００００超極細）をセットし、スチールウールがずれないよう固定した後、荷重０．２ｋｇ下、試験距離５０ｍｍ、試験速度１００ｍｍ／ｓの条件にて、試料の表面上で樹脂の流動方向に対して垂直な方向に、スチールウールを５回往復摺動させた。耐傷擦性試験前後の明度Ｌ*を測定し、次式によりその差ΔＬ*を算出した。この値が小さい程、耐擦傷性に優れると判断した。
ΔＬ*＝耐傷擦性試験後のＬ*−耐傷擦性試験前のＬ*
得られたΔＬ*を次の評価基準で判断した。
〈評価基準〉
◎（優れる）：ΔＬ*≦１．０
○（やや優れる）：１．０＜ΔＬ*≦２．０
×（劣る）：２．０＜ΔＬ*
なお、明度Ｌ*は、ＪＩＳ  Ｚ  ８７２２に準拠した分光測色計（コニカミノルタジャパン社製、「ＣＭ−７００ｄ」）を用いて、ＳＣＥ方式（１０°視野／Ｄ６５光源）にて測定した。
【０１２３】
＜Ｖ．算術平均粗さ（Ｒａ）＞
実施例及び比較例で得られた平板状評価用試料について、表面外観の評価として、評価用試料の表面の算術平均粗さ（Ｒａ）（μｍ）を、表面粗さ測定器（ＳＵＲＦＴＥＳＴ  ＳＪ−２１０、株式会社ミツトヨ社製）を用いてＪＩＳ−Ｂ０６０１に準拠して測定し、目視評価とともに次の評価基準で判断した。なお、測定は、試料表面の中央付近の３ヵ所で行い、測定値の平均を算出してＲａとした。
【０１２４】
＜ＶＩ．最大高さ（Ｒｚ）＞
実施例及び比較例で得られた平板状評価用試料について、表面外観の評価として、評価用試料の表面の最大高さ（Ｒｚ）（μｍ）を表面粗さ測定器（ＳＵＲＦＴＥＳＴ  ＳＪ−２１０、株式会社ミツトヨ社製）を用いてＩＳＯ１９９７に準拠し、測定した。
なお、最大高さ（Ｒｚ）とは、評価曲線を基準長さ毎に区切り、この各基準長さにおいて、平均線から最も高い山頂までの高さと最も深い谷底までの深さとの和を求め、平均した値である。
【０１２５】
＜ＶＩＩ．耐熱性＞
耐熱性の評価として、実施例及び比較例の熱可塑性樹脂（Ａ）及び射出成形により得られた平板状評価用試料を用いて、ビカット軟化温度（ＶＳＴ）（℃）を、ＨＤＴ試験装置（ヒートディストーションテスター）（東洋精機製作所社製）を用いて、ＩＳＯ３０６  Ｂ５０に準じて、測定した。荷重は５０Ｎとし、昇温速度は５０℃／時間とした。
【０１２６】
＜ＶＩＩＩ．表面ぎらつき性＞
表面ぎらつき性の評価を、以下の方法で実施した。
実施例及び比較例で得られた射出成形された平板状評価用試料を用い、光学顕微鏡にて、倍率１５０倍（５００μｍスケール）条件で平板試料の表面の凹凸状態を観察した。得られた光学顕微鏡画像をソフトフェア（ＩｍａｇｅＪ）で読み込み、大津の手法による二値化を実施した。その後、この二値化処理した解析画像を用いて、解析画像の全面積（１７４９．２７μｍ×２３３２．３６μｍ）に対する黒相の面積の割合（％）を算出した。解析画像は、試料表面の任意の３箇所で取得し、それぞれの解析画像から得られた黒相の面積の割合を平均した値を測定結果とした。
なお、二値化により、正反射する部位が白く、拡散反射する部位は黒く見える。よって、表面の凹凸は、この黒相の面積に相関する。
使用装置：ＶＨＸ−６０００（キーエンス社製）
使用ソフトウェア：ＩｍａｇｅＪ
撮影モード：同軸落射像
画像解析方法（二値化）：大津の手法
〈評価基準〉
◎：黒相面積の割合（％）≦１．０％（目視にてぎらつきが殆ど無し）
○：１．０％＜黒相面積の割合（％）≦２．０％（目視にてぎらつきがわずかにある）
×：２．０％＜黒相面積の割合（％）（目視にてぎらつきあり）
【０１２７】
＜総合評価＞
総合評価を以下の判定基準で実施した。
上記の耐擦傷性、表面ぎらつき性にて成形体評価を実施し、総合評価を以下の評価基準で行った。
〈評価基準〉
◎（優れる）：上記評価でいずれか２つ以上が◎であり、×はなし
○（やや優れる）：上記評価でいずれか１つが◎であり、×はなし
△（良好）：上記評価ですべて○である
×（劣る）：上記評価でいずれか１つでも×がある
【０１２８】
〔熱可塑性樹脂組成物〕
後述する実施例及び比較例で、熱可塑性樹脂組成物の製造に用いた熱可塑性樹脂（Ａ）、硬質系改質剤（Ｂ）、硬質系改質剤以外の添加剤、染料（Ｃ）、カーボンブラック（Ｄ）について、以下記載する。
【０１２９】
〔実施例及び比較例において用いた原料〕
（熱可塑性樹脂（Ａ））
熱可塑性樹脂（Ａ）として用いた市販品、及び熱可塑性樹脂（Ａ）の製造に用いた原料は下記のとおりである。
・ポリカーボネート
三菱エンジニアリング社製  グレード名：Ｈ−３０００
重量平均分子量：３．８万、分子量分布：２．３、ビカット軟化温度：１４０℃
・ポリスチレン
ＰＳジャパン社製  グレード名：Ｇ９３０５
重量平均分子量：２５万、分子量分布：２．３、ビカット軟化温度：１０２℃
構造単位は、Ｓｔ：１００質量％であった。
・ＰＣ／ＡＢＳ
日本エイアンドエル製  グレード名：テクニエースＨ−２７０、色番９０１（黒色）
ビカット軟化温度：１３０℃
【０１３０】
・メタクリル系樹脂
メタクリル系樹脂は、下記製造例Ａ１〜Ａ３により製造した（Ａ−１）〜（Ａ−３）のメタクリル系樹脂を使用した。
メタクリル系樹脂の原料
・メタクリル酸メチル（ＭＭＡ）：旭化成ケミカルズ製（重合禁止剤として中外貿易製２，４−ジメチル−６−ｔ−ブチルフェノール（２，４−ｄｉ−ｍｅｔｈｙｌ−６−ｔｅｒｔ−ｂｕｔｙｌｐｈｅｎｏｌ）を２．５質量ｐｐｍ添加されているもの）
・アクリル酸メチル（ＭＡ）：三菱化学製（重合禁止剤として川口化学工業製４−メトキシフェノール（４−ｍｅｔｈｏｘｙｐｈｅｎｏｌ）が１４質量ｐｐｍ添加されているもの）
・ｎ−フェニルマレイミド（ＰＭＩ）：日本触媒製
・スチレン（Ｓｔ）：旭化成製
・ｎ−オクチルメルカプタン（ｎ−ｏｃｔｙｌｍｅｒｃａｐｔａｎ）：アルケマ製
・２−エチルヘキシルチオグリコレート（２−ｅｔｈｙｌｈｅｘｙｌ  ｔｈｉｏｇｌｙｃｏｌａｔｅ）：アルケマ製
・ラウロイルパーオキサイド（ｌａｕｒｏｙｌ  ｐｅｒｏｘｉｄｅ）：日本油脂製
・第三リン酸カルシウム（ｃａｌｃｉｕｍ  ｐｈｏｓｐｈａｔｅ）：日本化学工業製、懸濁剤として使用
・炭酸カルシウム（ｃａｌｃｉｕｍ  ｃａｌｂｏｎａｔｅ）：白石工業製、懸濁剤として使用
・ラウリル硫酸ナトリウム（ｓｏｄｉｕｍ  ｌａｕｒｙｌ  ｓｕｌｆａｔｅ）：和光純薬製、懸濁助剤として使用
【０１３１】
＜製造例Ａ１（メタクリル系樹脂（Ａ−１）の製造）＞
攪拌機を有する容器に、イオン交換水：２ｋｇ、第三リン酸カルシウム：６５ｇ、炭酸カルシウム：３９ｇ、ラウリル硫酸ナトリウム：０．３９ｇを投入し、混合液（ａ）を得た。
次いで、６０Ｌの反応器に、イオン交換水：２６ｋｇを投入して８０℃に昇温し、混合液（ａ）、メタクリル酸メチル：２１．２ｋｇ、アクリル酸メチル：０．４３ｋｇ、ラウロイルパーオキサイド：２７ｇ、及びｎ−オクチルメルカプタン：５８ｇを投入した。
その後、約８０℃を保って懸濁重合を行った。原料を投入してから１４０分後に発熱ピークが観測された。発熱ピークを観測後、９２℃に１℃／ｍｉｎの速度で昇温し、６０分間熟成し、重合反応を実質終了した。
次いで、５０℃まで冷却して懸濁剤を溶解させるために、２０質量％硫酸を投入後、重合反応溶液を、１．６８ｍｍメッシュの篩にかけて凝集物を除去し、得られたビーズ状ポリマーを洗浄脱水乾燥処理し、ポリマー微粒子を得た。
得られたポリマー微粒子を２４０℃に設定したφ２６ｍｍの二軸押出機にて溶融混練し、ストランドを冷却裁断して樹脂ペレット〔メタクリル系樹脂（Ａ−１）〕を得た。
得られた樹脂ペレットの重量平均分子量は１０．２万であり、ピークトップ分子量（Ｍｐ）は１０．９万であり、分子量分布（Ｍｗ／Ｍｎ）は１．８５であった。さらに、Ｍｐ値の１／５以下の分子量成分の存在量（％）は、４．５％であった。また、構造単位はＭＭＡ／ＭＡ＝９８／２（質量％）、ビカット軟化温度は１１０℃であった。また、２５０℃、１００／ｓシェアレートでの溶融粘度は、９９０Ｐａ・ｓであった。
【０１３２】
＜製造例Ａ２（メタクリル系樹脂（Ａ−２）の製造）＞
（１段目）
攪拌機を有する容器に、イオン交換水：２ｋｇ、第三リン酸カルシウム：６５ｇ、炭酸カルシウム：３９ｇ、ラウリル硫酸ナトリウム：０．３９ｇを投入し、混合液（ｂ）を得た。
次いで、６０Ｌの反応器に、イオン交換水：２３ｋｇを投入して８０℃に昇温し、混合液（ｂ）、メタクリル酸メチル：５．５ｋｇ、ラウロイルパーオキサイド：４０ｇ、及び２−エチルヘキシルチオグリコレート：９０ｇを投入した。その後、約８０℃を保って懸濁重合を行った。原料を投入してから８０分後に発熱ピークが観測された。このときの重合体の重量平均分子量は、２．７万であった。
（２段目）
次いで、９２℃に１℃／ｍｉｎ速度で昇温した後、３０分間９２℃〜９４℃の温度を保持した。その後、１℃／ｍｉｎの速度で８０℃まで降温した後、次いで、メタクリル酸メチル：１６．２ｋｇ、アクリル酸メチル：０．７５ｋｇ、ラウロイルパーオキサイド：２１ｇ、ｎ−オクチルメルカプタン：１７．５ｇを投入し、引き続き約８０℃を保って懸濁重合を行った。原料を投入してから１０５分後に発熱ピークが観測された。その後、９２℃に１℃／ｍｉｎの速度で昇温した後、６０分間熟成し、重合反応を実質終了した。
次に、５０℃まで冷却して懸濁剤を溶解させるために、２０質量％硫酸を投入後、重合反応溶液を、１．６８ｍｍメッシュの篩にかけて凝集物を除去し、得られたビーズ状ポリマーを洗浄脱水乾燥処理し、ポリマー微粒子を得た。得られたポリマー微粒子を２４０℃に設定したφ２６ｍｍの二軸押出機にて溶融混練し、ストランドを冷却裁断して樹脂ペレット〔メタクリル系樹脂（Ａ−２）〕を得た。
得られた樹脂ペレットの重量平均分子量は１７．２万であり、ピークトップ分子量（Ｍｐ）は１９．７万であり、分子量分布（Ｍｗ／Ｍｎ）は３．６５であった。さらに、Ｍｐ値の１／５以下の分子量成分の存在量（％）は２４．５％であった。また、構造単位はＭＭＡ／ＭＡ＝９６．５／３．５（質量％）、ビカット軟化温度は１０７℃であった。また、２５０℃、１００／ｓシェアレートでの溶融粘度は、１２００Ｐａ・ｓであった。
【０１３３】
＜製造例Ａ３（メタクリル系樹脂（Ａ−３）の製造）＞
攪拌機を有する容器に、イオン交換水：２ｋｇ、第三リン酸カルシウム：６５ｇ、炭酸カルシウム：３９ｇ、ラウリル硫酸ナトリウム：０．３９ｇを投入し、混合液（ｃ）を得た。
次いで、６０Ｌの反応器に、イオン交換水：２６ｋｇを投入して７５℃に昇温し、混合液（ｄ）、メタクリル酸メチル：１６．８ｋｇ、フェニルマレイミド：２．９３ｋｇ、スチレン：１．０４ｋｇ、ラウロイルパーオキサイド：２７ｇ、及びｎ−オクチルメルカプタン：４３ｇを投入した。その後、約７５℃を保って懸濁重合を行った。原料を投入してから１３５分後に発熱ピークが観測された。発熱ピークを観測後、９２℃に１℃／ｍｉｎの速度で昇温し、１２０分間熟成し、重合反応を実質終了した。
次いで、５０℃まで冷却して懸濁剤を溶解させるために、２０質量％硫酸を投入後、重合反応溶液を、１．６８ｍｍメッシュの篩にかけて凝集物を除去し、得られたビーズ状ポリマーを洗浄脱水乾燥処理し、ポリマー微粒子を得た。
得られたポリマー微粒子を２４０℃に設定したφ２６ｍｍの二軸押出機にて溶融混練し、ストランドを冷却裁断して樹脂ペレット〔メタクリル系樹脂（Ａ−３）〕を得た。
得られた樹脂ペレットの重量平均分子量は１２．３万であり、ピークトップ分子量（Ｍｐ）は１０．９万であり、分子量分布（Ｍｗ／Ｍｎ）は１．８３であった。さらに、Ｍｐ値の１／５以下の分子量成分の存在量（％）は、４．０％であった。また、構造単位はＭＭＡ／ＰＭＩ／Ｓｔ＝８１／１４／５（質量％）、ビカット軟化温度は１２５℃であった。また、２５０℃、１００／ｓシェアレートでの溶融粘度は、９７０Ｐａ・ｓであった。
【０１３４】
（硬質系改質剤（Ｂ））
下記市販の硬質系改質剤を用いた。
Ｂ−１：非晶質シリカ（球状、平均粒子径０．３μｍ）（３ＳＭ−Ｃ１、メタクリルシラン表面処理、（株）アドマテックス社製、ビッカース硬度：９ＧＰａ）
Ｂ−２：非晶質シリカ（球状、平均粒子径０．５μｍ）（ＳＣ２５００−ＳＭＪ、メタクリルシラン表面処理、（株）アドマテックス社製、ビッカース硬度：９ＧＰａ）
Ｂ−３：非晶質シリカ（球状、平均粒子径１．５μｍ）（ＳＣ５５００−ＳＭＪ、メタクリルシラン表面処理、（株）アドマテックス社製、ビッカース硬度：９ＧＰａ）
Ｂ−４：非晶質シリカ（球状、平均粒子径１．５μｍ）（アドマファインＳ０−Ｃ５、表面未処理（株）アドマテックス社製、ビッカース硬度：９ＧＰａ）
Ｂ−５：酸化アルミニウム（球状、平均粒子径０．６μｍ）（Ａ２−ＳＭ−Ｃ５、メタクリルシラン表面処理、（株）アドマテックス社製、ビッカース硬度：１５ＧＰａ）
Ｂ−６：ＳｉＣ（球状、平均粒子径０．５７μｍ）（Ｓｉｎｔｅｃ  １５Ｃ／サンゴバン（株）社製、ビッカース硬度：２４ＧＰａ）
【０１３５】
（硬質系改質剤以外の添加剤）
Ｂ’−１：ポリエステル基を有するポリシロキサン系化合物（ＴＥＧＯＭＥＲ（登録商標）Ｈ−Ｓｉ  ６４４０Ｐ、エボニック社製、ビッカース硬度：１ＧＰａ以下）
【０１３６】
（染料（Ｃ））
染料としては、表１に記載の市販品を用い、それらをコンパウンド原料とした。それぞれの配合量は表３に示す。
【０１３７】
【表１】
2020180195.tif 000004
【０１３８】
（カーボンブラック（Ｄ））
Ｄ−１については、表２に記載のカーボンブラックＤ−０に対して、コーティング剤を用いて表面コーティング処理を施した。具体的には、まず、カーボンブラックＤ−０の１．５倍の質量のコーティング剤を量り取り、それを融点以上である１６０℃に加熱して溶融させた後、所定量のカーボンブラックをその融液の中へ投入し撹拌した。なお、ステアリン酸亜鉛の融点は約１４０℃である。十分撹拌して分散させた後、冷却して、表面がコーティングされたカーボンブラックを得た。
【０１３９】
【表２】
2020180195.tif 000005
【０１４０】
〔実施例１〜１６〕〔比較例１〜５〕
表３に記載の配合割合になるよう、熱可塑性樹脂（Ａ）、硬質系改質剤（Ｂ）、硬質系改質剤以外の添加剤、染料（Ｃ）、及びカーボンブラック（Ｄ）をそれぞれ計量した後、熱可塑性樹脂組成物を１００質量部として、熱可塑性樹脂（Ａ）８０質量部と、残りの熱可塑性樹脂（Ａ）と硬質系改質剤（Ｂ）とその他の成分との合計２０質量部とを、同じバレルに別々のフィーダーを用いてφ２６ｍｍの二軸押出機に投入した。
溶融混練（コンパウンド）してストランドを生成し、ウォーターバスでそのストランドを冷却した後、ペレタイザーで切断してペレットを得た。なお、コンパウンドの際、押出機のベント部に真空ラインを接続し、水分やモノマー成分等の揮発成分を除去した。こうして、熱可塑性樹脂組成物を得た。なお、コンパウンド時の熱可塑樹脂組成物の混練温度及び吐出量（ｋｇ／ｈｒ）／回転数（ｒｐｍ）を、表３に示す。
【０１４１】
〔平板状評価用試料（成形体）〕
（射出成形）
得られた熱可塑性樹脂組成物のペレットを射出成形機に投入し、平板状（１００ｍｍ×１００ｍｍ×ｔ３ｍｍ）に成形し、評価用試料とした。なお、金型は、金型表面（金型キャビティ内面）が８０００番の磨き番手で研磨されているものを用いた。そして、その磨き番手で研磨されている側の金型表面が転写されている表面を評価用試料の試験面とした。
この評価用試料の成形条件は、表３に示すように設定した。
なお、得られた評価用試料の含有成分、及び各成分の質量割合は熱可塑性樹脂組成物と同じであった。
【０１４２】
【表３】
2020180195.tif 000006
【０１４３】
実施例１〜５は、硬質系改質剤（Ｂ）を含有し、成形体表面の算術平均粗さＲａが適切であったため、表面ぎらつきの少ない、耐擦傷性に優れる成形体であった。
実施例６〜８においては、成形時の金型温度が７５、８５、１００℃で実施したため、実施例５に比べて、表面ぎらつき性や耐擦傷性がより実用上良好なレベルにあった。
実施例９では、実施例２に対して、硬質系改質剤（Ｂ）以外の摺動剤をさらに添加したため、耐擦傷性がやや良化傾向にあった。
実施例１０では、熱可塑性樹脂（Ａ）として、溶融粘度がやや低い樹脂を使用したため、実施例２に比べて、硬質系改質剤（Ｂ）の分散性の違いにより、表面ぎらつき性や耐擦傷性がやや低下傾向にあったが、実用上優れたレベルにあった。
実施例１１では、熱可塑性樹脂（Ａ）として、耐熱系樹脂を用いたため、他の実施例に比べて、耐熱性の優れる成形体であった。
実施例１２、１３においては、硬質系改質剤（Ｂ）として酸化アルミニウムやＳｉＣを使用したが、実用上優れたレベルにあった。
実施例１４〜１６においては、熱可塑性樹脂（Ａ）として、メタクリル系樹脂以外を使用したが、実用上優れたレベルにあった。
一方で、比較例１〜４においては、成形体表面の算術平均粗さＲａが０．０２μｍ以上となり、表面ぎらつき性が不十分であった。
比較例５では、硬質系改質剤（Ｂ）を添加しておらず、耐擦傷性が不十分であった。
【産業上の利用可能性】
【０１４４】
本実施形態の成形体の利用に関しては、低い表面ぎらつき性、および優れた耐擦傷性が要求される用途に対して、全般的に産業上利用可能である。